(57)【要約】本発明は、酸化物半導膜等に適用可能な複合酸化物薄膜を、スプレー熱分解法などで成膜することができる組成物及びこの組成物を用いて複合酸化物薄膜を成膜する方法を提供する。本発明は、亜鉛元素を含む化合物および３Ｂ族元素を含む化合物から成る群から選ばれる少なくとも１種の化合物、前記化合物の水による部分加水分解物または前記化合物および前記部分加水分解物、並びに４Ａ族元素を含む化合物および４Ｂ族元素を含む化合物から成る群から選ばれる少なくとも１種の化合物、前記化合物の水による部分加水分解物または前記化合物および前記部分加水分解物を含有する複合酸化物製造用組成物に関する。本発明は、前記組成物を、不活性ガス雰囲気下、基板表面に塗布し、次いで、得られた塗布膜を加熱する操作を少なくとも１回行うことを含む、可視光線に対して８０％以上の平均透過率を有する複合酸化物薄膜の製造方法に関する。【特許請求の範囲】
【請求項１】
亜鉛元素および３Ｂ族元素から成る群から選ばれる少なくとも1種の元素、並びに４Ａ族元素および４Ｂ族元素から成る群から選ばれる少なくとも1種の元素を含む複合酸化物製造用組成物であって、
亜鉛元素を含む化合物および３Ｂ族元素を含む化合物から成る群から選ばれる少なくとも1種の化合物、前記化合物の水による部分加水分解物または前記化合物および前記部分加水分解物、並びに４Ａ族元素を含む化合物および４Ｂ族元素を含む化合物から成る群から選ばれる少なくとも1種の化合物、前記化合物の水による部分加水分解物または前記化合物および前記部分加水分解物を含有する前記組成物。
【請求項２】
前記亜鉛元素を含む化合物が、下記一般式（１）で表される有機亜鉛化合物である、請求項１に記載の組成物。
Ｒ1−Ｚｎ−Ｒ1                            （１）
（式中、Ｒ1は炭素数１〜７の直鎖または分岐したアルキル基である。）
【請求項３】
前記有機亜鉛化合物の水による部分加水分解物は、一般式（１）で表される有機亜鉛化合物と水をモル比が０．０５〜０．８の範囲になるよう混合して、少なくとも前記有機亜鉛化合物を部分的に加水分解して得られる生成物である、請求項２に記載の組成物。
【請求項４】
前記３Ｂ族元素を含む化合物が、下式一般式（２）で表される３Ｂ族元素化合物である、請求項１〜３のいずれか１項に記載の組成物。
2013161735.tif 000017
（式中、Ｍは３Ｂ族元素であり、Ｒ2、Ｒ3、Ｒ4は独立に、水素、炭素数１〜７の直鎖もしくは分岐したアルキル基であり、Ｌは窒素、酸素、またはリンを含有した配位性有機化合物であり、ｎは０〜９の整数である。）
【請求項５】
前記３Ｂ族元素化合物の水による部分加水分解物は、一般式（２）で表される３Ｂ族元素化合物と水をモル比が０．０５〜０．８の範囲になるよう混合して、少なくとも前記３Ｂ族元素化合物を部分的に加水分解して得られる生成物である、請求項４に記載の組成物。
【請求項６】
前記４Ａ族元素を含む化合物および４Ｂ族元素を含む化合物が、下記一般式（３）または（４）で表される４Ａ族元素化合物および４Ｂ族元素化合物である請求項１〜５のいずれか１項に記載の組成物。
2013161735.tif 000018
（式中、Ｍは４Ａ族元素または４Ｂ族元素であり、Ｒ5、Ｒ6、Ｒ7、Ｒ8は独立に、水素、炭素数１〜７の直鎖もしくは分岐したアルキル基、炭素数１〜７の直鎖もしくは分岐したアルコキシル基、アシルオキシ基、アセチルアセトナート基、アミド基であり、Ｌは窒素、酸素、またはリンを含有した配位性有機化合物であり、ｎは０〜９の整数である。）
ＭcＸd・ａＨ2Ｏ                           （４）
（式中、Ｍは４Ａ族元素または４Ｂ族元素であり、Ｘは、ハロゲン原子、硝酸または硫酸であり、Ｘがハロゲン原子または硝酸の場合、ｃは１、ｄは３、Ｘが硫酸の場合、ｃは２、ｄは３、ａは０〜９の整数である。）
【請求項７】
前記４Ａ族元素化合物および４Ｂ族元素化合物の水による部分加水分解物は、一般式（３）または（４）で表される化合物と水をモル比が０．０５〜０．８の範囲になるよう混合して、少なくとも前記４Ａ族元素化合物および４Ｂ族元素化合物を部分的に加水分解して得られる生成物である、請求項６に記載の組成物。
【請求項８】
前記４Ａ族元素を含む化合物および４Ｂ族元素を含む化合物から成る群から選ばれる少なくとも1種の化合物の水による部分加水分解物、並びに亜鉛元素を含む化合物および３Ｂ族元素を含む化合物から成る群から選ばれる少なくとも1種の化合物の水による部分加水分解物は、
前記４Ａ族元素を含む化合物および４Ｂ族元素を含む化合物から成る群から選ばれる少なくとも1種の化合物並びに亜鉛元素を含む化合物および３Ｂ族元素を含む化合物から成る群から選ばれる少なくとも1種の化合物に、水を前記化合物の合計に対するモル比が０．０５〜０．８の範囲になるよう添加して、前記化合物を部分的に加水分解して得られる生成物である、請求項１〜７のいずれか１項に記載の組成物。
【請求項９】
有機溶媒をさらに含有する請求項１〜８のいずれか１項に記載の組成物。
【請求項１０】
前記有機溶媒が、電子供与性溶媒、炭化水素溶媒およびそれらの混合物のうち少なくとも一つを含む請求項９に記載の組成物。
【請求項１１】
前記有機溶媒の沸点が２３０℃以下である請求項９または１０に記載の組成物。
【請求項１２】
前記電子供与性溶媒は、１，２−ジエトキシエタン、テトラヒドロフラン、ジイソプロピルエーテル、ジオキサン、炭化水素溶媒としてヘキサン、ヘプタン、オクタン、トルエン、キシレン、及びシクロヘキサンから成る群から選ばれる少なくとも1種を含む請求項１０に記載の組成物。
【請求項１３】
前記有機亜鉛化合物がジエチル亜鉛である請求項２〜１２のいずれか１項に記載の組成物。
【請求項１４】
前記一般式（２）の３Ｂ族元素化合物がトリメチルインジウム、トリエチルインジウム、トリメチルガリウム、トリエチルガリウム、トリメチルアルミニウム、トリエチルアルミニウム、トリオクチルアルミニウム、トリメチルボラン、及びトリエチルボランから成る群から選ばれる少なくとも1種を含む請求項４〜１３のいずれか１項に記載の組成物。
【請求項１５】
前記３Ｂ族元素がＡｌ、ＧａおよびＩｎであり、
前記４Ａ族元素がＴｉ、ＺｒおよびＨｆであり、かつ
前記４Ｂ族元素がＳｉ、ＧｅおよびＳｎである、請求項1〜１４のいずれか１項に記載の組成物。
【請求項１６】
請求項１〜１５のいずれか１項に記載の複合酸化物製造用組成物を、不活性ガス雰囲気下、基板表面に塗布し、次いで、得られた塗布膜を加熱する操作を少なくとも１回行うことを含む、可視光線に対して８０％以上の平均透過率を有する複合酸化物薄膜の製造方法。
【請求項１７】
前記不活性ガス雰囲気が水蒸気を含有する、請求項１６に記載の製造方法。
【請求項１８】
水蒸気を含有する不活性ガス雰囲気は、相対湿度２〜１５％の範囲である請求項１７に記載の製造方法。
【請求項１９】
請求項１記載の複合酸化物製造用組成物を、水蒸気を含有する不活性ガス雰囲気下、加熱された基板表面にスプレー塗布することを含む、可視光線に対して８０％以上の平均透過率を有する複合酸化物薄膜の製造方法。
【請求項２０】
水蒸気を含有する不活性ガス雰囲気は、大気圧または加圧下で、基板表面付近に水蒸気を供給することで形成する、請求項１９に記載の複合酸化物薄膜の製造方法。
【請求項２１】
基板表面の加熱温度が４００℃以下である請求項１９に記載の複合酸化物薄膜の製造方法。
【請求項２２】
前記水蒸気の供給量は、供給された前記組成物中の亜鉛に対する水のモル比が０．１〜５の範囲になるように行う請求項２０または２１に記載の複合酸化物薄膜の製造方法。
【請求項２３】
請求項１６〜２２のいずれか１項に記載の製造方法を用いて製造した複合酸化物薄膜からなる酸化物半導体膜。
【発明の詳細な説明】
【関連出願の相互参照】
【０００１】
本出願は、２０１２年４月２５日出願の日本特願２０１２−１００１６８号および２０１２年４月２５日出願の日本特願２０１２−１００１７４号の優先権を主張し、それらの全記載は、ここに特に開示として援用される。
【技術分野】
【０００２】
本発明は、可視光線に対して８０％以上の平均透過率を有し、液晶表示装置、薄膜エレクトロルミネッセンス表示装置などのスイッチング素子(薄膜トランジスタ)などに利用されるＺＴＯやＡＴＯ等の酸化物半導体膜等に適用可能な複合酸化物薄膜を調製可能な複合酸化物薄膜製造用組成物に関する。さらに本発明は、前記酸化物半導体膜等に適用可能な複合酸化物薄膜の製造方法、及びその製造方法を用いて作製した複合酸化物薄膜に関する。【０００３】
本発明の複合酸化物薄膜製造用組成物は、有機亜鉛化合物と４Ａ族元素化合物、３Ｂ族元素化合物および４Ｂ族元素化合物から少なくとも２つ以上の元素含む化合物を原料として調製され、かつ発火性がなく取扱いが容易であり、さらにスピンコート塗布原料、ディップコート塗布原料またはスプレー熱分解塗布原料として用いた場合には、可視光線に対して８０％以上の平均透過率を有する複合酸化物薄膜を提供できる。さらに、本発明の複合酸化物薄膜の製造方法によれば、有機亜鉛化合物と４Ａ族元素化合物、３Ｂ族元素化合物および４Ｂ族元素化合物から少なくとも２つ以上の元素を含む化合物を原料として調製され、さらにスピンコート塗布原料、ディップコート塗布原料やスプレー熱分解塗布原料として用いた場合には、可視光線に対して８０％以上の平均透過率を有する複合酸化物薄膜を提供できる。
【背景技術】
【０００４】
複合酸化物の一つである金属複合酸化物からなる酸化物半導体膜としては、例えばＩｎ、ＧａおよびＺｎの酸化物(ＩＧＺＯ)からなる酸化物半導体膜が知られており、アモルファスＳｉ膜よりも電子の移動度が大きいことを特徴として、近年注目を集めている。また、このような酸化物半導体膜は、アモルファスＳｉ膜よりも電子の移動度が大きいことや可視光透過性が高いことから、液晶表示装置、薄膜エレクトロルミネッセンス表示装置などのスイッチング素子(薄膜トランジスタ)などへの応用が期待されており、注目を集めている。【０００５】
一方、ＺｎおよびＳｎの酸化物（ＺＴＯ）、ＡｌおよびＳｎの酸化物（ＡＴＯ）さらに、ＺＴＯにＧａ、Ｉｎ、Ａｌなどの３Ｂ族元素、Ｚｒ、Ｈｆなどの４Ａ族元素を含む複合酸化物や、ＡＴＯにＺｎやＧａ、Ｉｎなどの３Ｂ族元素、Ｚｒ、Ｈｆなどの４Ａ族元素を含む複合酸化物の薄膜物性に興味が持たれており、ＩＧＺＯと同様に、電子デバイス等への検討が進められている。【０００６】
このアモルファス酸化物膜の成膜方法としては、ＰＶＤ法、スパッタリング法等、ＩＧＺＯの焼結体を真空中で処理して薄膜を形成する方法が一般的に知られている。アモルファス酸化物膜の形成にはＩＧＺＯのスパッタリングターゲットが用いられることが知られている（特許文献１、非特許文献１、２）。【０００７】
一方、酸化物薄膜の形成においては、塗布法での成膜が知られている。この塗布法は、装置が簡便で膜形成速度が速いため生産性が高く製造コストが低い、真空容器を用いる必要がなく真空容器による制約がないため、大きな酸化物薄膜の作成も可能である、等の利点がある。【０００８】
一般的な酸化物薄膜形成のための塗布法として、スピンコート法（特許文献２）、ディップコート法（非特許文献３）、スプレー熱分解法（非特許文献４，５）等が挙げられる。【０００９】
この塗布法用酸化物薄膜の形成材料の例としては、透明導電膜等の用途を目的とした酸化亜鉛薄膜形成用材料が知られており、具体的には、酢酸亜鉛、アルコール系の有機溶媒に反応させながら溶解したジエチル亜鉛、ジエチル亜鉛を部分加水分解した組成物等が用いられている。【００１０】
一方、ＺｎおよびＳｎの酸化物（ＺＴＯ）、ＡｌおよびＳｎの酸化物（ＡＴＯ）の塗布による成膜においては、ＺｎやＳｎの塩化物、酢酸塩やアセチルアセトナト化合物、アルコキシド等が検討されている（非特許文献６）。
【先行技術文献】
【特許文献】
【００１１】
【特許文献１】日本特開２００７−７３３１２号公報
【特許文献２】日本特開平７−１８２９３９号公報
【非特許文献】
【００１２】
【非特許文献１】日本学術振興会透明酸化物光電子材料第１６６委員会編、透明導電膜の技術  改訂２版（２００６）、ｐ１６５〜１７３
【非特許文献２】Ｈ．Ｑ．Ｃｈｉａｎｇ，ｅｔ  ａｌ．Ａｐｐｌ．Ｐｈｙｓ．Ｌｅｔｔ．，８６（１３５０３）,２００５
【非特許文献３】Ｙ．  Ｏｈｙａ，ｅｔ  ａｌ．Ｊ．Ｍａｔｅｒ．Ｓｃｉ．，４０９９（２９），１９９４
【非特許文献４】Ｆ.  Ｐａｒａｇｕａｙ  Ｄ,ｅｔ  ａｌ.Ｔｈｉｎ  Ｓｏｌｉｄ  Ｆｉｌｍｓ．，１６（３６６），２０００
【非特許文献５】Ｌ．  Ｃａｓｔａｎｅｄａ，ｅｔ  ａｌ．Ｔｈｉｎ  Ｓｏｌｉｄ  Ｆｉｌｍｓ．，２１２（５０３），２００６
【非特許文献６】Ｃ．Ｓｅｏｋ−Ｊｕｎ,ｅｔ  ａｌ．，Ｊ．Ｐｈｙｓ．Ｄ：Ａｐｐｌ．Ｐｈｙｓ．,４２（０３５１０６），２００９
【発明の概要】
【発明が解決しようとする課題】
【００１３】
発明者らは、非特許文献６に記載の材料を用いて前述のＺＴＯやＡＴＯ等の組成に調整し、スピンコート法、ディップコート法、スプレー熱分解法で成膜を試みた。しかし、２００℃以下において透明な酸化物薄膜を得ることは困難であった。【００１４】
本発明は、ジエチル亜鉛またはジエチル亜鉛等の有機亜鉛化合物の部分加水分解物やトリエチルアルミニウム等のアルキルアルミニウムまたはアルキルアルミニウム等の有機アルミニウムの部分加水分解物等の３Ｂ族元素化合物または３Ｂ族元素化合物の水による部分加水分解物をベースとする組成物で、ＺＴＯやＡＴＯ等の酸化物薄膜を成膜することができる新たな手段を提供することを目的とする。【００１５】
本発明者らは、上記目的を達成すべく鋭意検討した結果、ジエチル亜鉛またはジエチル亜鉛等の有機亜鉛化合物の部分加水分解物やトリエチルアルミニウム等のアルキルアルミニウムまたはアルキルアルミニウム等の有機アルミニウムの部分加水分解物等の３Ｂ族元素化合物または３Ｂ族元素化合物の水による部分加水分解物をベースとし、Ｓｎなどの４Ｂ族元素やＺｒ、Ｈｆなどの４Ａ族元素を含む新規な組成物を用いれば、塗布成膜することで、可視光線に対して８０％以上の平均透過率をもってＺＴＯやＡＴＯ等の酸化物薄膜が容易に得られることを見出して本発明を完成させた。
【課題を解決するための手段】
【００１６】
上記課題を解決するための本発明は、以下のとおりである。
（１−１）
亜鉛元素および３Ｂ族元素から成る群から選ばれる少なくとも1種の元素、並びに４Ａ族元素および４Ｂ族元素から成る群から選ばれる少なくとも1種の元素を含む複合酸化物製造用組成物であって、
亜鉛元素を含む化合物および３Ｂ族元素を含む化合物から成る群から選ばれる少なくとも1種の化合物、前記化合物の水による部分加水分解物または前記化合物および前記部分加水分解物、並びに４Ａ族元素を含む化合物および４Ｂ族元素を含む化合物から成る群から選ばれる少なくとも1種の化合物、前記化合物の水による部分加水分解物または前記化合物および前記部分加水分解物を含有する前記組成物。
（１−２）
前記亜鉛元素を含む化合物が、下記一般式（１）で表される有機亜鉛化合物である、１−１に記載の組成物。
Ｒ1−Ｚｎ−Ｒ1                            （１）
（式中、Ｒ1は炭素数１〜７の直鎖または分岐したアルキル基である。）
（１−３）
前記有機亜鉛化合物の水による部分加水分解物は、一般式（１）で表される有機亜鉛化合物と水をモル比が０．０５〜０．８の範囲になるよう混合して、少なくとも前記有機亜鉛化合物を部分的に加水分解して得られる生成物である、１−２に記載の組成物。
（１−４）
前記３Ｂ族元素を含む化合物が、下式一般式（２）で表される３Ｂ族元素化合物である、１−１〜３のいずれか１項に記載の組成物。
2013161735.tif 000002
（式中、Ｍは３Ｂ族元素であり、Ｒ2、Ｒ3、Ｒ4は独立に、水素、炭素数１〜７の直鎖もしくは分岐したアルキル基であり、Ｌは窒素、酸素、またはリンを含有した配位性有機化合物であり、ｎは０〜９の整数である。）
（１−５）
前記３Ｂ族元素化合物の水による部分加水分解物は、一般式（２）で表される３Ｂ族元素化合物と水をモル比が０．０５〜０．８の範囲になるよう混合して、少なくとも前記３Ｂ族元素化合物を部分的に加水分解して得られる生成物である、１−４に記載の組成物。
（１−６）
前記４Ａ族元素を含む化合物および４Ｂ族元素を含む化合物が、下記一般式（３）または（４）で表される４Ａ族元素化合物および４Ｂ族元素化合物である１−１〜５のいずれか１項に記載の組成物。
2013161735.tif 000003
（式中、Ｍは４Ａ族元素または４Ｂ族元素であり、Ｒ5、Ｒ6、Ｒ7、Ｒ8は独立に、水素、炭素数１〜７の直鎖もしくは分岐したアルキル基、炭素数１〜７の直鎖もしくは分岐したアルコキシル基、アシルオキシ基、アセチルアセトナート基、アミド基であり、Ｌは窒素、酸素、またはリンを含有した配位性有機化合物であり、ｎは０〜９の整数である。）
ＭcＸd・ａＨ2Ｏ                           （４）
（式中、Ｍは４Ａ族元素または４Ｂ族元素であり、Ｘは、ハロゲン原子、硝酸または硫酸であり、Ｘがハロゲン原子または硝酸の場合、ｃは１、ｄは３、Ｘが硫酸の場合、ｃは２、ｄは３、ａは０〜９の整数である。）
（１−７）
前記４Ａ族元素化合物および４Ｂ族元素化合物の水による部分加水分解物は、一般式（３）または（４）で表される化合物と水をモル比が０．０５〜０．８の範囲になるよう混合して、少なくとも前記４Ａ族元素化合物および４Ｂ族元素化合物を部分的に加水分解して得られる生成物である、１−６に記載の組成物。
（１−８）
前記４Ａ族元素を含む化合物および４Ｂ族元素を含む化合物から成る群から選ばれる少なくとも1種の化合物の水による部分加水分解物、並びに亜鉛元素を含む化合物および３Ｂ族元素を含む化合物から成る群から選ばれる少なくとも1種の化合物の水による部分加水分解物は、
前記４Ａ族元素を含む化合物および４Ｂ族元素を含む化合物から成る群から選ばれる少なくとも1種の化合物並びに亜鉛元素を含む化合物および３Ｂ族元素を含む化合物から成る群から選ばれる少なくとも1種の化合物に、水を前記化合物の合計に対するモル比が０．０５〜０．８の範囲になるよう添加して、前記化合物を部分的に加水分解して得られる生成物である、１−１〜７のいずれか１項に記載の組成物。
（１−９）
有機溶媒をさらに含有する１−１〜８のいずれか１項に記載の組成物。
（１−１０）
前記有機溶媒が、電子供与性溶媒、炭化水素溶媒およびそれらの混合物のうち少なくとも一つを含む１−９に記載の組成物。
（１−１１）
前記有機溶媒の沸点が２３０℃以下である１−９または１０に記載の組成物。
（１−１２）
前記電子供与性溶媒は、１，２−ジエトキシエタン、テトラヒドロフラン、ジイソプロピルエーテル、ジオキサン、炭化水素溶媒としてヘキサン、ヘプタン、オクタン、トルエン、キシレン、及びシクロヘキサンから成る群から選ばれる少なくとも1種を含む１−１０に記載の組成物。
（１−１３）
前記有機亜鉛化合物がジエチル亜鉛である１−２〜１２のいずれか１項に記載の組成物。
（１−１４）
前記一般式（２）の３Ｂ族元素化合物がトリメチルインジウム、トリエチルインジウム、トリメチルガリウム、トリエチルガリウム、トリメチルアルミニウム、トリエチルアルミニウム、トリオクチルアルミニウム、トリメチルボラン、及びトリエチルボランから成る群から選ばれる少なくとも1種を含む１−４〜１３のいずれか１項に記載の組成物。
（１−１５）
前記３Ｂ族元素がＡｌ、ＧａおよびＩｎである、１−１〜１４のいずれか１項に記載の組成物。
（１−１６）
前記４Ａ族元素がＴｉ、ＺｒおよびＨｆである、１−１〜１５のいずれか１項に記載の組成物。
（１−１７）
前記４Ｂ族元素がＳｉ、ＧｅおよびＳｎである、１−1〜１６のいずれか１項に記載の組成物。
（２−１）
亜鉛元素を含む化合物および３Ｂ族元素を含む化合物から成る群から選ばれる少なくとも1種の化合物、前記化合物の水による部分加水分解物または前記化合物および前記部分加水分解物、並びに４Ａ族元素を含む化合物および４Ｂ族元素を含む化合物から成る群から選ばれる少なくとも1種の化合物、前記化合物の水による部分加水分解物または前記化合物および前記部分加水分解物を含有する、亜鉛元素および３Ｂ族元素から成る群から選ばれる少なくとも1種の元素、並びに４Ａ族元素および４Ｂ族元素から成る群から選ばれる少なくとも1種の元素を含む複合酸化物製造用組成物を、不活性ガス雰囲気下、基板表面に塗布し、次いで、得られた塗布膜を加熱する操作を少なくとも１回行うことを含む、可視光線に対して８０％以上の平均透過率を有する複合酸化物薄膜の製造方法。
（２−２）
前記亜鉛元素を含む化合物が、下記一般式（１）で表される有機亜鉛化合物である、２−１に記載の製造方法。
Ｒ1−Ｚｎ−Ｒ1                            （１）
（式中、Ｒ1は炭素数１〜７の直鎖または分岐したアルキル基である。）
（２−３）
前記有機亜鉛化合物の水による部分加水分解物は、一般式（１）で表される有機亜鉛化合物と水をモル比が０．０５〜０．８の範囲になるよう混合して、少なくとも前記有機亜鉛化合物を部分的に加水分解して得られる生成物である、２−２に記載の製造方法。
（２−４）
前記３Ｂ族元素を含む化合物が、下式一般式（２）で表される３Ｂ族元素化合物である、２−１〜３のいずれか１項に記載の製造方法。
2013161735.tif 000004
（式中、Ｍは３Ｂ族元素であり、Ｒ2、Ｒ3、Ｒ4は独立に、水素、炭素数１〜７の直鎖もしくは分岐したアルキル基であり、Ｌは窒素、酸素、またはリンを含有した配位性有機化合物であり、ｎは０〜９の整数である。）
（２−５）
前記３Ｂ族元素化合物の水による部分加水分解物は、一般式（２）で表される３Ｂ族元素化合物と水をモル比が０．０５〜０．８の範囲になるよう混合して、少なくとも前記３Ｂ族元素化合物を部分的に加水分解して得られる生成物である、２−４に記載の製造方法。
（２−６）
前記４Ａ族元素を含む化合物および４Ｂ族元素を含む化合物が、下記一般式（３）または（４）で表される４Ａ族元素化合物および４Ｂ族元素化合物である２−１〜５のいずれか１項に記載の製造方法。
2013161735.tif 000005
（式中、Ｍは４Ａ族元素または４Ｂ族元素であり、Ｒ5、Ｒ6、Ｒ7、Ｒ8は独立に、水素、炭素数１〜７の直鎖もしくは分岐したアルキル基、炭素数１〜７の直鎖もしくは分岐したアルコキシル基、アシルオキシ基、アセチルアセトナート基、アミド基であり、Ｌは窒素、酸素、またはリンを含有した配位性有機化合物であり、ｎは０〜９の整数である。）
ＭcＸd・ａＨ2Ｏ                           （４）
（式中、Ｍは４Ａ族元素または４Ｂ族元素であり、Ｘは、ハロゲン原子、硝酸または硫酸であり、Ｘがハロゲン原子または硝酸の場合、ｃは１、ｄは３、Ｘが硫酸の場合、ｃは２、ｄは３、ａは０〜９の整数である。）
（２−７）
前記４Ａ族元素化合物および４Ｂ族元素化合物の水による部分加水分解物は、一般式（３）または（４）で表される化合物と水をモル比が０．０５〜０．８の範囲になるよう混合して、少なくとも前記４Ａ族元素化合物および４Ｂ族元素化合物を部分的に加水分解して得られる生成物である、２−６に記載の製造方法。
（２−８）
前記４Ａ族元素を含む化合物および４Ｂ族元素を含む化合物から成る群から選ばれる少なくとも1種の化合物の水による部分加水分解物、並びに亜鉛元素を含む化合物および３Ｂ族元素を含む化合物から成る群から選ばれる少なくとも1種の化合物の水による部分加水分解物は、
前記４Ａ族元素を含む化合物および４Ｂ族元素を含む化合物から成る群から選ばれる少なくとも1種の化合物並びに亜鉛元素を含む化合物および３Ｂ族元素を含む化合物から成る群から選ばれる少なくとも1種の化合物に、水を前記化合物の合計に対するモル比が０．０５〜０．８の範囲になるよう添加して、前記化合物を部分的に加水分解して得られる生成物である、２−１〜７のいずれか１項に記載の製造方法。
（２−９）
前記組成物は有機溶媒をさらに含有する２−１〜８のいずれか１項に記載の製造方法。
（２−１０）
前記有機溶媒が、電子供与性溶媒、炭化水素溶媒およびそれらの混合物のうち少なくとも一つを含む２−９に記載の製造方法。
（２−１１）
前記有機溶媒の沸点が２３０℃以下である２−９または１０に記載の製造方法。
（２−１２）
前記電子供与性溶媒は、１，２−ジエトキシエタン、テトラヒドロフラン、ジイソプロピルエーテル、ジオキサン、炭化水素溶媒としてヘキサン、ヘプタン、オクタン、トルエン、キシレン、及びシクロヘキサンから成る群から選ばれる少なくとも1種を含む２−１０に記載の製造方法。
（２−１３）
前記有機亜鉛化合物がジエチル亜鉛である２−２〜１２のいずれか１項に記載の製造方法。
（２−１４）
前記一般式（２）の３Ｂ族元素化合物がトリメチルインジウム、トリエチルインジウム、トリメチルガリウム、トリエチルガリウム、トリメチルアルミニウム、トリエチルアルミニウム、トリオクチルアルミニウム、トリメチルボラン、及びトリエチルボランから成る群から選ばれる少なくとも1種を含む２−４〜１３のいずれか１項に記載の製造方法。
（２−１５）
前記３Ｂ族元素がＡｌ、ＧａおよびＩｎである、２−１〜１４のいずれか１項に記載の製造方法。
（２−１６）
前記４Ａ族元素がＴｉ、ＺｒおよびＨｆである、２−１〜１５のいずれか１項に記載の製造方法。
（２−１７）
前記４Ｂ族元素がＳｉ、ＧｅおよびＳｎである、２−1〜１６のいずれか１項に記載の製造方法。
（２−１８）
前記不活性ガス雰囲気が水蒸気を含有する、２−１〜１７のいずれか１項に記載の製造方法。
（２−１９）
水蒸気を含有する不活性ガス雰囲気は、相対湿度２〜１５％の範囲である２−１８に記載の製造方法。
（２−２０）
２−１記載の複合酸化物製造用組成物を、水蒸気を含有する不活性ガス雰囲気下、加熱された基板表面にスプレー塗布することを含む、可視光線に対して８０％以上の平均透過率を有する複合酸化物薄膜の製造方法。
（２−２１）
水蒸気を含有する不活性ガス雰囲気は、大気圧または加圧下で、基板表面付近に水蒸気を供給することで形成する、２−２０に記載の複合酸化物薄膜の製造方法。
（２−２２）
基板表面の加熱温度が４００℃以下である２−２０に記載の複合酸化物薄膜の製造方法。
（２−２３）
前記水蒸気の供給量は、供給された前記組成物中の亜鉛に対する水のモル比が０．１〜５の範囲になるように行う２−２１または２２に記載の複合酸化物薄膜の製造方法。
（２−２４）
２−１〜２３のいずれか１項に記載の製造方法を用いて製造した複合酸化物薄膜からなる酸化物半導体膜。
【発明の効果】
【００１７】
本発明の複合酸化物薄膜製造用組成物を用いることで、ＺＴＯやＡＴＯ等の酸化物半導体膜等、有用な複合酸化物薄膜をスピンコート法、ディップコート法、スプレー熱分解法等の塗布成膜で容易に成膜が可能であり、可視光線に対して８０％以上の平均透過率を有する複合酸化物薄膜を製造することができる。
【図面の簡単な説明】
【００１８】
【図１】スプレー製膜装置を示す図である。
【発明を実施するための形態】
【００１９】
［複合酸化物薄膜製造用組成物］
本発明の複合酸化物薄膜製造用組成物は、亜鉛元素および３Ｂ族元素から成る群から選ばれる少なくとも1種の元素、並びに４Ａ族元素および４Ｂ族元素から成る群から選ばれる少なくとも1種の元素を含む複合酸化物製造用組成物である。この組成物は、亜鉛元素を含む化合物および３Ｂ族元素を含む化合物から成る群から選ばれる少なくとも1種の化合物、前記化合物の水による部分加水分解物または前記化合物および前記部分加水分解物、並びに４Ａ族元素を含む化合物および４Ｂ族元素を含む化合物から成る群から選ばれる少なくとも1種の化合物、前記化合物の水による部分加水分解物または前記化合物および前記部分加水分解物を含有する。
【００２０】
（１）亜鉛元素を含む化合物
亜鉛元素を含む化合物としては、例えば、下記一般式（１）で表される有機亜鉛化合物を挙げることができる。
Ｒ1−Ｚｎ−Ｒ1                            （１）
（式中、Ｒ1は炭素数１〜７の直鎖または分岐したアルキル基である。）
【００２１】
前記一般式（１）で表される有機亜鉛化合物におけるＲ1として表されるアルキル基の具体例としては、メチル基、エチル基、プロピル基、イソプロピル基、ブチル基、イソブチル基、ｓｅｃ−ブチル基、ｔｅｒｔ−ブチル基、ペンチル基、イソペンチル基、ネオペンチル基、ｔｅｒｔ−ペンチル基、ヘキシル基、イソヘキシル基、ｓｅｃ−ヘキシル基、ｔｅｒｔ−ヘキシル基、２−ヘキシル基、およびヘプチル基を挙げることができる。一般式（１）で表される化合物は、Ｒ1が炭素数１、２、３、４、５、または６の化合物であることが好ましい。一般式（１）で表される化合物は、特にＲ1が炭素数２である、ジエチル亜鉛であることが好ましい。
【００２２】
（２）３Ｂ族元素を含む化合物
３Ｂ族元素を含む化合物としては、例えば、下式一般式（２）で表される３Ｂ族元素化合物を挙げることができる。
2013161735.tif 000006
（式中、Ｍは３Ｂ族元素であり、Ｒ2、Ｒ3、Ｒ4は独立に、水素、炭素数１〜７の直鎖もしくは分岐したアルキル基である）
【００２３】
前記一般式（２）で表される３Ｂ族元素化合物におけるＭとして表される金属の具体例としては、Ｂ、Ａｌ、Ｇａ、Ｉｎを挙げることができる。また、Ｒ2、Ｒ3、及びＲ4は水素あるいは、アルキル基が好ましく、アルキル基の具体例としては、メチル基、エチル基、プロピル基、イソプロピル基、ブチル基、イソブチル基、ｓｅｃ−ブチル基、ｔｅｒｔ−ブチル基、ペンチル基、イソペンチル基、ネオペンチル基、ｔｅｒｔ−ペンチル基、ヘキシル基、イソヘキシル基、ｓｅｃ−ヘキシル基、ｔｅｒｔ−ヘキシル基、２−ヘキシル基、およびヘプチル基を挙げることができる。Ｌとして表される配位子は、トリメチルアミン、トリエチルアミン、トリフェニルアミン、ピリジン、モルフォリン、Ｎ，Ｎ−ジメチルアニリン、Ｎ，Ｎ−ジエチルアニリン、トリフェニルフォスフィン、ジメチル硫黄、ジエチルエーテル、テトラヒドロフランを挙げることができる。特に、一般式（２）で表される化合物は、Ｒ2、Ｒ3、及びＲ4は炭素数１、２、３、４、５、または６の化合物であることが好ましく、トリメチルアルミニウム、トリイソブチルアルミニウム、ジイソブチルアルミニウムヒドリド、トリメチルガリウム、トリエチルガリウム、トリメチルインジウム、トリメチルインジウム、トリエチルインジウム、トリメチルボラン、トリエチルボラン、およびそれらの配位子による配位化合物等を挙げることができる。
【００２４】
（３）４Ａ族元素を含む化合物および４Ｂ族元素を含む化合物
４Ａ族元素を含む化合物および４Ｂ族元素を含む化合物としては、例えば、下記一般式（３）または（４）で表される４Ａ族元素化合物および４Ｂ族元素化合物を挙げることができる。
2013161735.tif 000007
（式中、Ｍは４Ａ族元素または４Ｂ族元素であり、Ｒ5、Ｒ6、Ｒ7、Ｒ8は独立に、水素、炭素数１〜７の直鎖もしくは分岐したアルキル基、炭素数１〜７の直鎖もしくは分岐したアルコキシル基、アシルオキシ基、アセチルアセトナート基、アミド基であり、Ｌは窒素、酸素、またはリンを含有した配位性有機化合物であり、ｎは０〜９の整数である。）
ＭcＸd・ａＨ2Ｏ                           （４）
（式中、Ｍは４Ａ族元素または４Ｂ族元素であり、Ｘは、ハロゲン原子、硝酸または硫酸であり、Ｘがハロゲン原子または硝酸の場合、ｃは１、ｄは３、Ｘが硫酸の場合、ｃは２、ｄは３、ａは０〜９の整数である。）
【００２５】
前記一般式（３）で表される４Ａ族元素化合物におけるＭとして表される金属の具体例としては、例えば、Ｔｉ、Ｚｒ、Ｈｆを挙げることができる。これらのアルキル化合物は一般的に不安定であり、式中のＲ5、Ｒ6、Ｒ7、Ｒ8はアルコキシル基やアシルオキシ基、アセトキシ基、アセチルアセトナト基、アミド基等の酸素や窒素元素を含む配位子であることが好ましい。例えば、これら配位子の具体例としては一般的に知られているアルコキシル基、アセトキシ基やアシルオキシ基、アセチルアセトナト基、アミド基等を挙げることができる。アルコキシル基の具体例としては、メトキシ基、エトキシ基、イソプロポキシド基、ｔｅｒｔ−ブトキシ基等を挙げることができる。さらにアセトキシ基などのアシルオキシ基、アセチルアセトナト基、トリメチルアミド、トリエチルアミド、イソプロピルアミド、ｔｅｒｔ−ブチルアミド等のアミド基等を挙げることができる。
【００２６】
また、前記一般式（３）で表される４Ｂ族元素化合物におけるＭとして表される元素の具体例としては、例えば、Ｓｉ、Ｇｅ、Ｓｎを挙げることができる。これら化合物の具体例としては一般的に知られているアルキル基、アルコキシル基、アシルオキシ基、アセチルアセトナト基およびアミド基等を挙げることができる。Ｒ5、Ｒ6、Ｒ7、及びＲ8のアルキル基の具体例としては、メチル基、エチル基、プロピル基、イソプロピル基、ブチル基、イソブチル基、ｓｅｃ−ブチル基、ｔｅｒｔ−ブチル基、ペンチル基、イソペンチル基、ネオペンチル基、ｔｅｒｔ−ペンチル基、ヘキシル基、イソヘキシル基、ｓｅｃ−ヘキシル基、ｔｅｒｔ−ヘキシル基、２−ヘキシル基、およびヘプチル基を挙げることができる。アルコキシル基の具体例としては、メトキシ基、エトキシ基、イソプロポキシド基、ｔｅｒｔ−ブトキシ基等を挙げることができる。さらにアセトキシ基などのアシルオキシ基、アセチルアセトナト基、トリメチルアミド、トリエチルアミド、イソプロピルアミド、ｔｅｒｔ−ブチルアミド等のアミド基等を挙げることができる。
一般式（３）で表される４Ｂ族元素化合物は、特にエチル錫、ブチル錫、メトキシ珪素、エトキシ珪素、イソプロポキシ珪素、ｔｅｒｔ−ブトキシ珪素、メトキシゲルマニウム、エトキシゲルマニウム、イソプロポキシゲルマニウム、ｔｅｒｔ−ブトキシゲルマニウム、メトキシ錫、エトキシ錫、イソプロポキシ錫、ｔｅｒｔ−ブトキシ錫、酢酸ゲルマニウム、酢酸錫、アセチルアセトナトゲルマニウム、アセチルアセトナト錫、ジメチルアミドゲルマニウム、ジイソプロピルアミドゲルマニウム、ジメチルアミド錫、ジイソプロピルアミド錫等を挙げることができる。
【００２７】
一般式（３）で表される４Ａ及び４Ｂ族元素化合物におけるＬとして表される配位子は、トリメチルアミン、トリエチルアミン、トリフェニルアミン、ピリジン、モルフォリン、Ｎ，Ｎ−ジメチルアニリン、Ｎ，Ｎ−ジエチルアニリン、トリフェニルフォスフィン、ジメチル硫黄、ジエチルエーテル、テトラヒドロフランを挙げることができる。例えば、一般式（３）で表される４Ａ族元素化合物は、例えば、メトキシチタン、エトキシチタン、イソプロポキシチタン、ブトキシチタン、メトキシジルコニウム、エトキシジルコニウム、イソプロポキシジルコニウム、ブトキシジルコニウム、メトキシハフニウム、イソプロポキシハフニウム、ブトキシハフニウム、酢酸チタン、酢酸ジルコニウム、酢酸ハフニウム、アセチルアセトナトチタン、アセチルアセトナトジルコニウム、アセチルアセトナトハフニウム、ジメチルアミドチタン、ジエチルアミドチタン、ジイソプロピルアミドチタン、ジｔｅｒｔ−ブチルアミドチタン、ジメチルアミドジルコニウム、ジエチルアミドジルコニウム、ジイソプロピルアミドジルコニウム、ジｔｅｒｔ−ブチルアミドジルコニウム、ジメチルアミドハフニウム、ジエチルアミドハフニウム、ジイソプロピルアミドハフニウム、ジｔｅｒｔ−ブチルアミドハフニウムおよびこれらの配位化合物等を挙げることができる。
【００２８】
前記一般式（４）で表される４Ａ族元素化合物におけるＭとして表される金属の具体例としては、例えば、Ｔｉ、Ｚｒ、Ｈｆを挙げることができる。また、Ｘとして表される塩を形成する相手の具体例としては、フッ素、塩素、臭素、ヨウ素、硝酸、硫酸を挙げることができる。例えば、一般式（４）で表される４Ａ族元素化合物は、例えば、フッ化チタン、フッ化ジルコニウム、フッ化ハフニウム、塩化チタン、塩化ジルコニウム、塩化ハフニウム、硝酸チタン、硝酸ジルコニウム、硝酸ハフニウム、硫酸チタン、硫酸ジルコニウム、硫酸ハフニウムおよびそれらの水和物等を挙げることができる。
【００２９】
前記一般式（４）で表される４Ｂ族元素化合物におけるＭとして表される金属の具体例としては、例えば、Ｓｉ、Ｇｅ、Ｓｎを挙げることができる。また、Ｘとして表される塩を形成する相手の具体例としては、フッ素、塩素、臭素、ヨウ素、硝酸、硫酸を挙げることができる。例えば、一般式（４）で表される４Ｂ族元素化合物は、例えば、フッ化珪素、フッ化ゲルマニウム、フッ化錫、塩化珪素、塩化ゲルマニウム、塩化錫、臭化錫、硝酸ゲルマニウム、硝酸錫、硫酸錫およびそれらの水和物等を挙げることができる。
【００３０】
前述の本発明の複合酸化物薄膜製造用組成物には、具体的には以下の態様が含まれる。
（ｉ）前記一般式（１）で表される有機亜鉛化合物、前記一般式（１）で表される有機亜鉛化合物の水による部分加水分解物、または前記一般式（１）で表される有機亜鉛化合物及び前記一般式（１）で表される有機亜鉛化合物の水による部分加水分解物に、前記一般式（３）または（４）で表される４Ａ族元素化合物および／若しくは４Ｂ族元素化合物、前記一般式（３）または（４）で表される４Ａ族元素化合物および／若しくは４Ｂ族元素化合物を部分的に加水分解して得られる生成物、または前記一般式（３）または（４）で表される４Ａ族元素化合物および／若しくは４Ｂ族元素化合物及びこの化合物を部分的に加水分解して得られる生成物を加えた組成物。
【００３１】
（ｉｉ）前記一般式（２）で表される３Ｂ族元素化合物、前記一般式（２）で表される３Ｂ族元素化合物の水による部分加水分解物、または前記一般式（２）で表される３Ｂ族元素化合物及び前記一般式（２）で表される３Ｂ族元素化合物の水による部分加水分解物に、前記一般式（３）または（４）で表される４Ａ族元素化合物および／若しくは４Ｂ族元素化合物、前記一般式（３）または（４）で表される４Ａ族元素化合物および／若しくは４Ｂ族元素化合物を部分的に加水分解して得られる生成物、または前記一般式（３）または（４）で表される４Ａ族元素化合物および／若しくは４Ｂ族元素化合物及びこの化合物を部分的に加水分解して得られる生成物を加えた組成物。
【００３２】
さらに下記組成物１〜９に、４Ａ族元素を含む化合物および４Ｂ族元素を含む化合物として、前記一般式（３）または（４）で表される４Ａ族元素化合物および／若しくは４Ｂ族元素化合物、前記一般式（３）または（４）で表される４Ａ族元素化合物および／若しくは４Ｂ族元素化合物を部分的に加水分解して得られる生成物、または前記一般式（３）または（４）で表される４Ａ族元素化合物および／若しくは４Ｂ族元素化合物及びこの化合物を部分的に加水分解して得られる生成物を加えた組成物。
【００３３】
（ｉ）前記一般式（１）で表される有機亜鉛化合物と前記一般式（２）で表される３Ｂ族元素化合物を含む組成物（以下、組成物１と呼ぶことがある）
（ｉｉ）前記一般式（１）で表される有機亜鉛化合物と前記一般式（２）で表される３Ｂ族元素化合物の水による部分加水分解物を含有する組成物（以下、組成物２と呼ぶことがある）
（ｉｉｉ）前記一般式（１）で表される有機亜鉛化合物と前記一般式（２）で表される３Ｂ族元素化合物および前記一般式（２）で表される３Ｂ族元素化合物の水による部分加水分解物を含有する組成物（以下、組成物３と呼ぶことがある）
（ｉｖ）前記一般式（１）で表される有機亜鉛化合物の水による部分加水分解物と３Ｂ族元素化合物を含有する組成物（以下、組成物４と呼ぶことがある）
（ｖ）前記一般式（１）で表される有機亜鉛化合物の水による部分加水分解物と３Ｂ族元素化合物の水による部分加水分解物を含有する組成物（以下、組成物５と呼ぶことがある）
（ｖｉ）前記一般式（１）で表される有機亜鉛化合物の水による部分加水分解物と前記一般式（２）で表される３Ｂ族元素化合物および前記一般式（２）で表される３Ｂ族元素化合物の水による部分加水分解物を含有する組成物（以下、組成物６と呼ぶことがある）
（ｖｉｉ）前記一般式（１）で表される有機亜鉛化合物と前記有機亜鉛化合物の水による部分加水分解物と前記一般式（２）で表される３Ｂ族元素化合物を含有する組成物（以下、組成物７と呼ぶことがある）
（ｖｉｉｉ）前記一般式（１）で表される有機亜鉛化合物と前記有機亜鉛化合物の水による部分加水分解物と前記一般式（２）で表される３Ｂ族元素化合物の水による部分加水分解物を含有する組成物（以下、組成物８と呼ぶことがある）
（ｉｘ）前記一般式（１）で表される有機亜鉛化合物と前記有機亜鉛化合物の水による部分加水分解物と前記一般式（２）で表される３Ｂ族元素化合物および３Ｂ族元素化合物の水による部分加水分解物を含有する組成物（以下、組成物９と呼ぶことがある）
【００３４】
本発明の組成物においては、前記亜鉛化合物として、一般式（１）以外の化合物として、例えば、下記一般式（５）または（６）で表される亜鉛化合物を添加することができる。
Ｒ9−Ｍ−Ｒ10・（Ｌ）ｎ                   （５）
（式中、Ｍは亜鉛元素であり、Ｒ9、Ｒ10は独立に、水素、炭素数１〜７の直鎖もしくは分岐したアルキル基（Ｒ9、Ｒ10がともにアルキル基を除く）炭素数１〜７の直鎖もしくは分岐したアルコキシル基、アシルオキシ基、アセチルアセトナート基またはアミド基であり、Ｌは窒素、酸素、またはリンを含有した配位性有機化合物であり、ｎは０〜９の整数である。）
ＭcＸd・ａＨ2Ｏ                           （６）
（式中、Ｍは亜鉛元素であり、Ｘは、ハロゲン原子、硝酸または硫酸であり、Ｘがハロゲン原子または硝酸の場合、ｃは１、ｄは２、Ｘが硫酸の場合、ｃは１、ｄは１、ａは０〜９の整数である。）
【００３５】
一般式（１）以外の化合物として添加が可能な前記一般式（５）で表される亜鉛化合物の具体例としては、例えば、一般的に知られているアルキル基（前記一般式（５）において、Ｒ9、Ｒ10がともにアルキル基を除く）、アルコキシル基、アシルオキシ基、アセチルアセトナト基およびアミド基等を含む化合物を挙げることができる。アルコキシル基の具体例としては、メトキシ基、エトキシ基、イソプロポキシド基、ｔｅｒｔ−ブトキシ基等を挙げることができる。さらにアセトキシ基などのアシルオキシ基、アセチルアセトナト基、トリメチルアミド、トリエチルアミド、イソプロピルアミド、ｔｅｒｔ−ブチルアミド等のアミド基等を挙げることができる。
【００３６】
前記一般式（５）においてＬとして表される配位子は、トリメチルアミン、トリエチルアミン、トリフェニルアミン、ピリジン、モルフォリン、Ｎ，Ｎ−ジメチルアニリン、Ｎ，Ｎ−ジエチルアニリン、トリフェニルフォスフィン、ジメチル硫黄、ジエチルエーテル、テトラヒドロフランを挙げることができる。例えば、一般式（５）で表される亜鉛化合物は、特にジメトキシ亜鉛、ジエトキシ亜鉛、ジイソプロポキシ亜鉛、ｔｅｒｔ−ブトキシ亜鉛、酢酸亜鉛、アセチルアセトナト亜鉛、ビスジメチルアミド亜鉛、ビスジイソプロピルアミド亜鉛等およびそれらの配位化合物等を挙げることができる。
【００３７】
前記一般式（６）で表される亜鉛化合物において、Ｘとして表される塩を形成する相手の具体例としては、フッ素、塩素、臭素、ヨウ素、硝酸、硫酸を挙げることができる。例えば、一般式（６）で表される亜鉛化合物は、特に、フッ化亜鉛、塩化亜鉛、硝酸亜鉛、炭酸亜鉛、硫酸亜鉛およびそれらの水和物等を挙げることができる。
【００３８】
さらに、本発明においては、前記３Ｂ族元素化合物として、一般式（２）以外の化合物として、例えば、下記一般式（７）または（８）で表される３Ｂ族元素化合物を添加することができる。
2013161735.tif 000008
（式中、Ｍは３Ｂ族元素であり、Ｒ11、Ｒ12、Ｒ13は独立に、水素、炭素数１〜７の直鎖もしくは分岐したアルキル基（Ｒ11、Ｒ12、Ｒ13がすべてアルキル基を除く）、炭素数１〜７の直鎖もしくは分岐したアルコキシル基、アシルオキシ基、アセチルアセトナート基またはアミド基であり、Ｌは窒素、酸素、またはリンを含有した配位性有機化合物であり、ｎは０〜９の整数である。）
ＭcＸd・ａＨ2Ｏ                                 （８）
（式中、Ｍは３Ｂ族元素であり、Ｘは、ハロゲン原子、硝酸または硫酸であり、Ｘがハロゲン原子または硝酸の場合、ｃは１、ｄは３、Ｘが硫酸の場合、ｃは２、ｄは３、ａは０〜９の整数である。）
【００３９】
前記一般式（７）で表される３Ｂ族元素化合物におけるＭとして表される金属の具体例としては、Ｂ、Ａｌ、Ｇａ、Ｉｎを挙げることができる。また、Ｒ11、Ｒ12、及びＲ13は水素やアルキル基を挙げることができ（Ｒ11、Ｒ12、Ｒ13がすべてアルキル基を除く）、アルキル基の具体例としては、メチル基、エチル基、プロピル基、イソプロピル基、ブチル基、イソブチル基、ｓｅｃ−ブチル基、ｔｅｒｔ−ブチル基、ペンチル基、イソペンチル基、ネオペンチル基、ｔｅｒｔ−ペンチル基、ヘキシル基、イソヘキシル基、ｓｅｃ−ヘキシル基、ｔｅｒｔ−ヘキシル基、２−ヘキシル基、およびヘプチル基を挙げることができる。Ｒ2、Ｒ3、及びＲ4は、少なくとも１つが水素であり、残りがアルキル基であることも好ましい。また、アルコキシル基の具体例としては、メトキシ基、エトキシ基、イソプロポキシド基、ｔｅｒｔ−ブトキシ基等を挙げることができる。さらにアセトキシ基などのアシルオキシ基、アセチルアセトナト基、トリメチルアミド、トリエチルアミド、イソプロピルアミド等のアミド基等を挙げることができる。
【００４０】
前記一般式（７）においてＬとして表される配位子は、トリメチルアミン、トリエチルアミン、トリフェニルアミン、ピリジン、モルフォリン、Ｎ，Ｎ−ジメチルアニリン、Ｎ，Ｎ−ジエチルアニリン、トリフェニルフォスフィン、ジメチル硫黄、ジエチルエーテル、テトラヒドロフランを挙げることができる。一般式（７）で表される３Ｂ族元素化合物は、特に、ジボラン、ボラン−テトラヒドロフラン錯体、ボラン−トリメチルアミン錯体、ボラン−トリエチルアミン錯体、トリエチルボラン、トリブチルボラン、アラン−トリメチルアミン錯体、アラン−トリエチルアミン錯体、トリメチルアルミニウム、ジメチルアルミニウムヒドリド、トリイソブチルアルミニウム、ジイソブチルアルミニウムヒドリド、トリメチルガリウム、トリエチルガリウム、トリメチルインジウム、トリメチルインジウム、トリエチルインジウム、トリメトキシボラン、トリエトキシボラン、トリイソプロポキシインジウム、トリイソプロポキシガリウム、トリイソプロポキシアルミニウム、トリｔｅｒｔ−ブトキシインジウム、トリｔｅｒｔ−ブトキシガリウムを挙げることができる。価格が安く入手が容易であるという点から、トリエチルアルミニウム、トリイソブチルアルミニウム、トリメチルガリウム、トリメチルインジウム、トリメトキシボラン、トリエトキシボラン、トリイソプロポキシインジウム、トリイソプロポキシガリウム、トリイソプロポキシアルミニウム、トリｔｅｒｔ−ブトキシインジウム、トリｔｅｒｔ−ブトキシガリウムが特に好ましい。
【００４１】
３Ｂ族元素化合物における３Ｂ族元素および前記一般式（８）で表される３Ｂ族元素化合物におけるＭとして表される金属の具体例としては、例えば、Ｂ、Ａｌ、Ｇａ、Ｉｎを挙げることができる。また、Ｘとして表される塩を形成する相手の具体例としては、フッ素、塩素、臭素、ヨウ素、硝酸、硫酸を挙げることができる。一般式（８）で表される３Ｂ族元素化合物は、例えば、フッ化ホウ素、塩化ホウ素、塩化アルミニウム、塩化アルミニウム６水和物、硝酸アルミニウム９水和物、塩化ガリウム、硝酸ガリウム水和物、塩化インジウム、塩化インジウム４水和物、硝酸インジウム５水和物等を挙げることができる。
【００４２】
なお、一般式（１）および（２）で表される化合物は、一般式（３）においてＲ5、Ｒ6、Ｒ7、Ｒ7が炭素数１〜７の直鎖もしくは分岐したアルキル基である４Ａ族元素化合物または４Ｂ族元素化合物のアルキル化合物と、一般式（５）または（６）で表される亜鉛化合物、一般式（７）または（８）で表される３Ｂ族元素化合物等の内、上記アルキル基以外の置換基を有する化合物との間における置換基交換反応により、組成物の溶液内で生成することがある。本発明の組成物は、このような置換基交換反応により生じる化合物を含む組成物も包含する。
【００４３】
さらに、本発明は、有機溶媒をさらに含有する上記組成物を包含する。
【００４４】
本発明の組成物のより具体的な例としては、以下のものを挙げることができる。但し、これらの限定される意図ではない。
（Ａ）前記一般式（１）で表される有機亜鉛化合物を有機溶媒に溶解した溶液に、前記一般式（３）および／または一般式（４）で表される４Ａ族元素化合物および／または４Ｂ族元素化合物を含む生成物(以下、混合物１と呼ぶことがある)を含む組成物。
（Ｂ）前記一般式（２）で表される３Ｂ族元素化合物を有機溶媒に溶解した溶液に、前記一般式（３）および／または一般式（４）で表される４Ａ族元素化合物および／または４Ｂ族元素化合物を含む生成物(以下、混合物２と呼ぶことがある)を含む組成物。
（Ｃ）前記一般式（１）で表される有機亜鉛化合物を有機溶媒に溶解した溶液に、水を添加して、前記有機亜鉛化合物を少なくとも部分的に加水分解した後、少なくも１つの３Ｂ族元素を含んだ、前記一般式（２）および／または一般式（７）で表される３Ｂ族元素化合物との混合物と前記一般式（３）および／または一般式（４）で表される４Ａ族元素化合物および／または４Ｂ族元素化合物を含む生成物 (以下、部分加水分解物１と呼ぶことがある)を含む組成物。
（Ｄ）前記一般式（１）で表される３Ｂ族元素化合物を有機溶媒に溶解した溶液に、水を添加して、前記３Ｂ族元素化合物を少なくとも部分的に加水分解した後、前記一般式（３）および／または一般式（４）で表される４Ａ族元素化合物および／または４Ｂ族元素化合物を含む生成物(以下、部分加水分解物２と呼ぶことがある)を含む組成物。
【００４５】
（Ｅ）前記一般式（１）で表される有機亜鉛化合物と少なくも１つの３Ｂ族元素を含んだ、下記一般式（２）で表される３Ｂ族元素化合物との混合物を有機溶媒に溶解した溶液に、水を添加して、少なくとも前記有機亜鉛化合物を少なくとも部分的に加水分解して得られる生成物(以下、部分加水分解物３と呼ぶことがある) と前記一般式（３）および／または一般式（４）で表される４Ａ族元素化合物および／または４Ｂ族元素化合物を含む生成物と含む組成物。
（Ｆ）前記一般式（１）で表される有機亜鉛化合物と少なくも１つの３Ｂ族元素を含んだ、下記一般式（２）で表される３Ｂ族元素化合物と前記一般式（３）および／または一般式（４）で表される４Ａ族元素化合物および／または４Ｂ族元素化合物を含む生成物との混合物を有機溶媒に溶解した溶液に、水を添加して、少なくとも前記有機亜鉛化合物を少なくとも部分的に加水分解して得られる生成物(以下、部分加水分解物４と呼ぶことがある)と含む組成物。
【００４６】
本発明では、上記前述の金属を含む化合物を溶解するために有機溶媒を用いることができる。この有機溶媒としては、前述の亜鉛や３Ｂ族元素、４Ａ族元素、４Ｂ族元素の各化合物、またはそれら化合物の部分加水分解物を溶解するもので、使用に問題がなければ特に制限はないが、一般的に工業的に使用されているエーテルなどの電子供与性有機溶媒やヘキサン、トルエンなどの炭化水素化合物を用いることが好ましい。これらの有機溶媒は単独または他の溶媒との混合物として使用してもよい。このような溶媒を用い、本発明の組成物を溶解して基板等に塗布することで、可視光線に対して８０％以上の平均透過率をもってＺＴＯやＡＴＯ等の酸化物薄膜が容易に得られる。
【００４７】
この電子供与性有機溶媒の例として、エーテル化合物、アミン化合物等を挙げることが出来、一般式（１）で表される有機亜鉛化合物等の原料化合物及び水に対して溶解性を有するものであればよい。好ましい電子供与性有機溶媒の例としては、その沸点が２３０℃以下のものを例示することができ、例えば、ジｎ−ブチルエーテル（沸点１４２．４℃）、ジヘキシルエーテル（沸点２２６．２℃）、アニソール（沸点１５３．８℃）、フェネトール（沸点１７２℃）、ブチルフェニルエーテル（沸点２１０．３℃）、ペンチルフェニルエーテル（沸点２１４℃）、メトキシトルエン（沸点１７１．８℃）、ベンジルエチルエーテル（沸点１８９℃）、ジフェニルエーテル（沸点２５８．３℃）、ベラトロール（沸点２０６．７℃）、トリオキサン（沸点１１４．５℃）そして、１，２−ジエトキシエタン（沸点１２１℃）、１，２−ジブトキシエタン（沸点２０３．３℃）等のグライム、また、ビス（２−メトキシエチル）エーテル（沸点１６２℃）、ビス（２−エトキシエチル）エーテル（沸点１８８．４℃）、ビス（２−ブトキシエチル）エーテル（沸点２５４．６℃）等のジグライム、さらに、１，２−ビス（２−メトキシエトキシ）エタン（沸点２１６℃）、ビス［２−（２−メトキシエトキシエチル）］エーテル（沸点２７５℃）等のトリグライム、等のエーテル系溶媒、トリ−ｎ−プロピルアミン（沸点１５０〜１５６℃）、トリ−ｎ−ペンチルアミン（沸点１３０℃）、Ｎ，Ｎ−ジメチルアニリン（沸点１９３℃）、Ｎ，Ｎ−ジエチルアニリン（沸点２１７℃）、ピリジン（沸点１１５．３℃）等のアミン系溶媒等を挙げることができる。電子供与性有機溶媒としては、グライムの一種である１、２−ジエトキシエタン（沸点１２１℃）が、組成物調製時のゲルの抑制と溶媒自身の揮発性の両方の観点から好ましい。電子供与性有機溶媒の沸点の上限は、特にないが、得られた組成物を塗布した後に溶媒が除去されて塗膜となる際の乾燥時間が比較的短くなると言う観点からは、２３０℃以下であることが好ましい。
【００４８】
また、本発明では、溶媒として炭化水素化合物を用いることが出来る。前記炭化水素化合物としては、炭素数５〜２０のより好ましくは炭素数６〜１２の直鎖、分岐炭化水素化合物または環状炭化水素化合物、炭素数６〜２０の、より好ましくは炭素数６〜１２の芳香族炭化水素化合物およびそれらの混合物を例示することが出来る。
【００４９】
これら炭化水素化合物の具体的な例として、ペンタン、n−ヘキサン、ヘプタン、イソヘキサン、メチルペンタン、オクタン、２，２，４−トリメチルペンタン（イソオクタン）、ｎ−ノナン、ｎ−デカン、ｎ−ヘキサデカン、オクタデカン、エイコサン、メチルヘプタン、２，２−ジメチルヘキサン、２−メチルオクタンなどの脂肪族炭化水素；シクロペンタン、シクロヘキサンメチルシクロヘキサン、エチルシクロヘキサン等の脂環式炭化水素、ベンゼン、トルエン、キシレン、クメン、トリメチルベンゼン等の芳香族炭化水素、ミネラルスピリット、ソルベントナフサ、ケロシン、石油エーテル等の炭化水素系溶媒を上げることが出来る。
【００５０】
上記の電子供与性有機溶媒とは異なる種類の有機溶媒、炭化水素化合物の沸点の上限は、特にないが、得られた組成物を塗布した後に溶媒が除去されて塗膜となる際の乾燥時間が比較的短くなると言う観点からは、電子供与性化合物と同様に２３０℃以下であることが好ましい。また、金属を含む化合物の安定性向上の観点からは、本発明の組成物中に電子供与性化合物が含有しているほうが望ましい。
【００５１】
前記一般式（１）で表される化合物を前記電子供与性有機溶媒または前記電子供与性有機溶媒を含有する混合有機溶媒に溶解した溶液における、前記一般式（１）〜（４）等で表される原料化合物の濃度は、４〜１２質量％の範囲とすることが好ましい。前記有機溶媒に溶解した溶液における一般式（１）〜（４）等で表される原料化合物の濃度は、好ましくは６〜１０質量％の範囲である。
【００５２】
有機溶媒に前記化合物または部分加水分解物を溶解した組成物は、前述のように溶解や反応したものがそのまま組成物となるものや、例えば部分加水分解反応等で生成物を得た後に、電子供与性有機溶媒や炭化水素化合物等の有機溶媒を任意に添加してその組成を調整することで、本発明の組成物とすることが出来る。
【００５３】
前記部分加水分解物の調製における水の添加量は、例えば、部分加水分解物１においては、前記一般式（１）の有機亜鉛化合物に対するモル比を０．０５〜０．８の範囲とし、部分加水分解物２においては、３Ｂ族元素化合物の合計量に対するモル比を０．０５〜０．８の範囲とすることが好ましい。部分加水分解物３においては、前記有機亜鉛化合物と３Ｂ族元素化合物の合計量に対するモル比を０．０５〜０．８の範囲とすることが好ましい。さらに部分加水分解物４のように有機亜鉛化合物と３Ｂ族元素化合物にさらに４Ａ族元素化合物および／または４Ｂ族元素化合物と共存させて水を添加して加水分解を行うことも可能である。この場合、前記有機亜鉛化合物と３Ｂ族元素化合物の合計量に対するモル比を０．０５〜０．８の範囲とすることが好ましいが、４Ａ族元素化合物や４Ｂ族元素化合物も加水分解を受けるものであれば、有機亜鉛化合物や３Ｂ族元素化合物の反応が影響しない範囲で、それらの合計量に対するモル比に対して０．０１〜０．８の範囲の水を加えることもできる。
【００５４】
水の添加量がこの範囲であることで得られる部分加水分解物を含む反応生成物は、スピンコート法、ディップコート法およびスプレー熱分解において、透明かつ導電性を有する酸化亜鉛薄膜を形成することができる。また、３Ｂ族元素化合物を単独で部分加水分解する場合も、３Ｂ族元素化合物に対する水のモル比を０．０５〜０．８の範囲とすることが好ましい。
【００５５】
例えば、水のモル比を０．４以上にすることにより、有機亜鉛化合物を部分加水分解する場合、原料中に含有する亜鉛を基準として９０％以上の高収率で有機亜鉛化合物を部分加水分解した部分加水分解物を得ることができる。また、部分加水分解物２においては、３Ｂ族元素化合物も適量が部分加水分解される。モル比を０．４以上にすることで、部分加水分解物１の場合は、未反応の原料である有機亜鉛化合物の残量を、部分加水分解物２の場合は、有機亜鉛化合物と３Ｂ族元素化合物の残存量を抑えることができる。また、モル比を０．８以下にすることにより加水分解反応中のゲルの発生を抑制できる。加水分解反応中にゲルが発生すると、溶液の粘度が上がり、その後の操作が困難になる場合がある。水の添加モル比の上限は、上記観点から、好ましくは０．８、より好ましくは０．７５である。
【００５６】
この水の添加量を制御することで、組成物の粘度や沸点等の物性を制御することができる。例えば、スピンコート法等の反応を伴いにくい塗布の場合には水の添加量を増やすことで酸化物の成膜を容易にすることができる。また、スプレー法等では加水分解を行なわない化合物を用いるか、または水の添加を少なくした部分加水分解物を用いることで得られた本発明の組成物により、低温での成膜等を容易に行うことができる。
【００５７】
部分加水分解物１においては、有機亜鉛化合物に水を添加した後に、３Ｂ族元素化合物等を添加することから、水の添加量等によるが、添加した水が有機亜鉛化合物の加水分解に消費された後に３Ｂ族元素化合物等が添加される場合には、前記生成物は、通常、前記３Ｂ族元素化合物等の加水分解物は含まない。３Ｂ族元素化合物等は、加水分解されず、原料のままで含有されるか、あるいは、有機亜鉛化合物の部分加水分解物が有する有機基と３Ｂ族元素化合物等の有機基(配位子)が交換(配位子交換)したものになる可能性もある。部分加水分解物３においては、有機亜鉛化合物と３Ｂ族元素化合物等の混合溶液に水を添加するので、前記生成物は、通常、前記３Ｂ族元素化合物等の加水分解物を含む。３Ｂ族元素化合物等の加水分解物は、水の添加量等によるが、部分加水分解物であることができる。
【００５８】
水の添加は、水を他の溶媒と混合することなく水のみで行うことも、水を他の溶媒と混合して得た混合溶媒を用いて行うこともできる。局所的な加水分解の進行を抑制するという観点からは、混合溶媒を用いることが好ましく、混合溶媒中の水の含有率は、例えば、１〜５０質量％の範囲であることができ、好ましくは２〜２０質量％である。水との混合溶媒に用いることができる溶媒は、例えば、上記電子供与性有機溶媒であることができる。さらに、電子供与性有機溶媒としては、沸点が１１０℃以上の有機溶媒であっても、沸点が１１０℃未満の有機溶媒であってもよい。但し、ジエチル亜鉛に対して不活性かつ水の溶解性が高い必要があるという観点からは、沸点が１１０℃未満の有機溶媒であることが好ましい。
【００５９】
水の添加は、反応の規模にもよるが、例えば、６０秒〜１０時間の間の時間をかけて行うことができる。生成物の収率が良好であるという観点から、原料である前記一般式（１）の有機亜鉛化合物に水または水との混合溶媒を滴下することにより添加することが好ましい。水の添加は、一般式（１）で表される化合物と電子供与性有機溶媒との溶液を攪拌せずに（静置した状態で）または攪拌しながら実施することができる。添加時の温度は、−９０〜１５０℃の間の任意の温度を選択できる。−１５〜３０℃であることが水と有機亜鉛化合物の反応性という観点から好ましい。
【００６０】
一般式（２）の３Ｂ族元素化合物の加水分解は、一般式（１）の有機亜鉛化合物の反応よりもやや激しいが、上記一般式（１）の有機亜鉛化合物の反応同様の方法で行うことができ、反応条件も前述の反応条件を適切に選択することで同様に反応を制御することができる。一般式（３）および一般式（４）の４Ａ族元素化合物または４Ｂ族元素化合物、一般式（５）および一般式（６）の亜鉛化合物、一般式（７）および一般式（８）の３Ｂ族元素化合物の加水分解についても同様である。
【００６１】
水の添加後に、水と一般式（１）で表される化合物と一般式（２）〜（４）で表される化合物、もしくは、水と一般式（１）で表される化合物との反応を進行させるために、例えば、１分から４８時間、攪拌せずに（静置した状態で）置くか、または攪拌する。反応温度については、−９０〜１５０℃の間の任意の温度で反応させることができる。反応温度は、５〜８０℃の範囲であることが部分加水分解物を高収率で得るという観点から好ましい。反応圧力は制限されない。通常は、常圧（大気圧）で実施できる。水と一般式（１）で表される化合物との反応の進行は、必要により、反応混合物をサンプリングし、サンプルをＮＭＲあるいはＩＲ等で分析、もしくは、発生するガスをサンプリングすることによりモニタリングすることができる。
【００６２】
前記の有機溶媒、原料である前記一般式（１）の有機亜鉛化合物、一般式（２）の３Ｂ族元素化合物、一般式（３）および一般式（４）の４Ａ族元素化合物または４Ｂ族元素化合物、一般式（５）および一般式（６）の亜鉛化合物、一般式（７）および一般式（８）の３Ｂ族元素化合物および水または水との混合溶媒は、あらゆる慣用の方法に従って反応容器に導入することができる。これらの反応工程は回分操作式、半回分操作式、連続操作式のいずれでもよく、特に制限はないが、回分操作式が望ましい。
【００６３】
上記反応により、前記一般式（１）の有機亜鉛化合物や前記一般式（２）の３Ｂ族元素化合物およびそれらの混合物は、水により部分的に加水分解されて、部分加水分解物を含む生成物が得られる。一般式（１）の有機亜鉛化合物がジエチル亜鉛である場合、水との反応により得られる生成物についての解析は古くから行われているが、報告により結果が異なり、生成物の組成が明確に特定されている訳ではない。また、水の添加モル比や反応時間等によっても、生成物の組成は変化し得る。
【００６４】
例えば、部分加水分解物１については、下記一般式（９）で表される化合物であるか、あるいは、ｐが異なる複数種類化合物の混合物であると推定される。
Ｒ1−Ｚｎ−［Ｏ−Ｚｎ］p−Ｒ1                （９）
（式中、Ｒ1は一般式（１）におけるＲ1と同じであり、ｐは２〜２０の整数である。）
また、部分加水分解物２については、下記一般式（１０）で表される化合物であるか、あるいは、ｐが異なる複数種類化合物の混合物であると推定される。
2013161735.tif 000009
（式中、Ｍは一般式（２）におけるＭと同じであり、Ｑは一般式（２）におけるＲ2、Ｒ3、Ｒ4のいずれかと同じであり、ｍは２〜２０の整数である。）
【００６５】
本発明においては、生成物の主成分は、例えば、部分加水分解物３については、下記一般式（１１）および(１２)で表される構造単位と前述の一般式（１０）で表される構造単位を組み合わせた化合物であるか、あるいはｍが異なる複数種類の化合物の混合物であると推察される。
（Ｒ1−Ｚｎ）−                        （１１）
−［Ｏ−Ｚｎ］m−                        （１２）
（式中、Ｒ1は一般式（１）におけるＲ1と同じであり、ｍは２〜２０の整数である。）
【００６６】
亜鉛元素（Ｚｎ）、３Ｂ族元素（３Ｂ）、４Ａ族元素（４Ａ）、４Ｂ族元素（４Ｂ）を含む複合酸化物薄膜製造用組成物において、Ｚｎ−４Ａ、Ｚｎ−４Ｂ、Ｚｎ−４Ａ−４Ｂ、３Ｂ−４Ａ、３Ｂ−４Ｂ、３Ｂ−４Ａ−４Ｂ、Ｚｎ−３Ｂ−４Ａ、Ｚｎ−３Ｂ−４Ｂ、Ｚｎ−３Ｂ−４Ａ−４Ｂの各元素の組み合わせを含む複合酸化物を形成するための組成物における、Ｚｎ〜４Ｂの各元素の組成の割合は所望の本発明の各元素の組み合わせの複合酸化物を含む酸化物の組成となるように本発明で使用される一般式（１）〜（８）の各化合物のモル比を任意に調整することが可能である。このモル比は、報告されている複合酸化物の一般的な組成やそれらの酸素欠損化合物等が得られるように調整が可能であり、その他組成比も整数比に限らず、各元素の添加量を調整することで任意の組成のものを調製が可能である。
【００６７】
例えば、上記ＺＴＯやＡＴＯの成膜を目的とした組成物は、亜鉛やアルミニウムに４Ｂ族元素としてＳｎを組成物中に含むものである。その組成の割合は所望のＺＴＯやＡＴＯを含む酸化物の組成となるようにＺｎとＳｎおよびＡｌとＳｎのモル比を任意に調整することが可能である。このモル比は、報告されているＺＴＯやＡＴＯの一般的な組成やそれらの酸素欠損化合物等が得られるように調整が可能であり、その他組成比も整数比に限らず、各元素の添加量を調整することで任意の組成のものを調製が可能である。
【００６８】
本発明の組成物を用いることで得られる亜鉛元素（Ｚｎ）、３Ｂ族元素（３Ｂ）、４Ａ族元素（４Ａ）、４Ｂ族元素（４Ｂ）を含む複合酸化物は、以下の酸化物およびそれらを含む酸化物を例示することができる。
Ｚｎ−４Ａの例：
ＺｎxＴｉyＯt、ＺｎxＺｒyＯt、ＺｎxＨｆyＯt、ＺｎxＴｉyＺｒyＯt、ＺｎxＺｒyＨｆyＯt、ＺｎxＨｆyＴｉyＯt等、
Ｚｎ−４Ｂの例：
ＺｎxＳｎyＯt、ＺｎxＧｅyＯt、ＺｎxＳｉyＯt、ＺｎxＳｎyＳｉyＯt、ＺｎxＧｅyＳｎyＯt、ＺｎxＳｉyＧｅyＯt等、
Ｚｎ−４Ａ−４Ｂの例：
ＺｎxＳｎyＺｒyＯt、ＺｎxＧｅyＺｒyＯt、ＺｎxＳｉyＺｒyＯt等、ＺｎxＳｎyＺｒyＨｆyＯt、ＺｎxＳｎyＺｒyＳｉyＯt、ＺｎxＳｎyＨｆyＯt、ＺｎxＳｎyＴｉyＯt、ＺｎxＳｎyＧｅyＺｒyＨｆyＯt等、
【００６９】
３Ｂ−４Ａの例：
ＡｌxＴｉyＯt、ＡｌxＺｒyＯt、ＡｌxＨｆyＯt、ＡｌxＴｉyＺｒyＯt、ＡｌxＺｒyＨｆyＯt、ＡｌxＨｆyＴｉyＯt、ＩｎxＴｉyＯt、ＩｎxＺｒyＯt、ＩｎxＨｆyＯt、ＩｎxＴｉyＺｒyＯt、ＩｎxＺｒyＨｆyＯt、ＩｎxＨｆyＴｉyＯt、ＧａxＴｉyＯt、ＧａxＺｒyＯt、ＧａxＨｆyＯt、ＧａxＴｉyＺｒyＯt、ＧａxＺｒyＨｆyＯt、ＧａxＨｆyＴｉyＯt、ＩｎxＡｌxＴｉyＯt、ＩｎxＡｌxＺｒyＯt、ＩｎxＡｌxＨｆyＯt、ＩｎxＡｌxＴｉyＺｒyＯt、ＧａxＡｌxＴｉyＺｒyＯt、ＩｎxＡｌxＺｒyＨｆyＯt、ＩｎxＡｌxＨｆyＴｉyＯt、ＧａxＩｎxＡｌxＨｆyＴｉyＯt等、
【００７０】
３Ｂ−４Ｂの例：
ＡｌxＳｎyＯt、ＡｌxＧｅyＯt、ＡｌxＳｉyＯt、ＡｌxＳｎyＳｉyＯt、ＡｌxＧｅyＳｎyＯt、ＡｌxＳｉyＧｅyＯt、ＧａxＳｎyＯt、ＧａxＧｅyＯt、ＧａxＳｉyＯt、ＧａxＳｎyＳｉyＯt、ＧａxＧｅyＳｎyＯt、ＧａxＳｉyＧｅyＯt、ＩｎxＳｎyＯt、ＩｎxＧｅyＯt、ＩｎxＳｉyＯt、ＩｎxＳｎyＳｉyＯt、ＩｎxＧｅyＳｎyＯt、ＩｎxＳｉyＧｅyＯt、ＩｎxＡｌxＳｎyＯt、ＩｎxＡｌxＧｅyＯt、ＩｎxＡｌxＳｉyＯt、ＩｎxＡｌxＳｎyＧｅyＯt、ＧａxＡｌxＳｎyＧｅyＯt、ＩｎxＡｌxＧｅyＳｉyＯt、ＩｎxＡｌxＳｉyＳｎyＯt、ＧａxＩｎxＡｌxＳｎyＧｅyＯt等、
【００７１】
３Ｂ−４Ａ−４Ｂの例：
ＡｌxＳｎyＺｒyＯt、ＡｌxＧｅyＺｒyＯt、ＡｌxＳｉyＺｒyＯt、ＡｌxＳｎyＺｒyＨｆyＯt、ＡｌxＳｎyＺｒyＳｉyＯt、ＡｌxＳｎyＨｆyＯt、ＡｌxＳｎyＴｉyＯt、ＡｌxＳｎyＧｅyＺｒyＨｆyＯt、ＧａxＳｎyＺｒyＯt、ＧａxＧｅyＺｒyＯt、ＧａxＳｉyＺｒyＯt、ＧａxＳｎyＺｒyＨｆyＯt、ＧａxＳｎyＺｒyＳｉyＯt、ＧａxＳｎyＨｆyＯt、ＧａxＳｎyＴｉyＯt、ＧａxＳｎyＧｅyＺｒyＨｆyＯt、ＩｎxＳｎyＺｒyＯt、ＩｎxＧｅyＺｒyＯt、ＩｎxＳｉyＺｒyＯt等、ＩｎxＳｎyＺｒyＨｆyＯt、ＩｎxＳｎyＺｒyＳｉyＯt、ＩｎxＳｎyＨｆyＯt、ＩｎxＳｎyＴｉyＯt、ＺｎxＩｎyＧｅyＺｒyＨｆyＯt等、ＩｎxＡｌxＺｎxＳｎyＺｒyＯt、ＩｎxＧａxＧｅyＺｒyＯt、ＩｎxＧａxＳｎyＺｒyＨｆyＯt、ＡｌxＧａxＳｎyＺｒyＳｉyＯt、ＩｎxＧａxＳｎyＨｆyＯt、ＩｎxＡｌxＳｎyＴｉyＯt、ＡｌxＧａxＳｎyＧｅyＺｒyＨｆyＯt等、
【００７２】
Ｚｎ−３Ｂ−４Ａの例：
ＺｎxＡｌxＴｉyＯt、ＺｎxＡｌxＺｒyＯt、ＺｎxＡｌxＨｆyＯt、ＺｎxＡｌxＴｉyＺｒyＯt、ＺｎxＡｌxＺｒyＨｆyＯt、ＺｎxＡｌxＨｆyＴｉyＯt、ＺｎxＧａxＴｉyＯt、ＺｎxＧａxＺｒyＯt、ＺｎxＧａxＨｆyＯt、ＺｎxＧａxＴｉyＺｒyＯt、ＺｎxＧａxＺｒyＨｆyＯt、ＺｎxＧａxＨｆyＴｉyＯt、ＺｎxＩｎxＴｉyＯt、ＺｎxＩｎxＺｒyＯt、ＺｎxＩｎxＨｆyＯt、ＺｎxＩｎxＴｉyＺｒyＯt、ＺｎxＩｎxＺｒyＨｆyＯt、ＺｎxＩｎxＨｆyＴｉyＯt、ＺｎxＩｎxＡｌxＴｉyＯt、ＺｎxＩｎxＡｌxＺｒyＯt、ＺｎxＩｎxＡｌxＨｆyＯt、ＺｎxＩｎxＡｌxＴｉyＺｒyＯt、ＺｎxＩｎxＡｌxＺｒyＨｆyＯt、ＺｎxＩｎxＡｌxＨｆyＴｉyＯt、ＺｎxＩｎxＧａxＴｉyＯt、ＺｎxＧａxＡｌxＺｒyＯt、ＺｎxＩｎxＧａxＨｆyＯt、ＺｎxＧａxＡｌxＴｉyＺｒyＯt、ＺｎxＧａxＩｎxＡｌxＺｒyＨｆyＯt、ＺｎxＩｎxＧａxＨｆyＴｉyＯt等、
【００７３】
Ｚｎ−３Ｂ−４Ｂの例：
ＺｎxＡｌxＳｎyＯt、ＺｎxＡｌxＳｉyＯt、ＺｎxＡｌxＧｅyＯt、ＺｎxＡｌxＳｎyＧｅyＯt、ＺｎxＡｌxＳｎyＳｉyＯt、ＺｎxＡｌxＳｉyＧｅyＯt、ＺｎxＧａxＳｎyＯt、ＺｎxＧａxＧｅyＯt、ＺｎxＧａxＳｉyＯt、ＺｎxＧａxＳｎyＧｅyＯt、ＺｎxＧａxＳｉyＧｅyＯt、ＺｎxＧａxＳｎyＳｉyＯt、ＺｎxＩｎxＳｎyＯt、ＺｎxＩｎxＧｅyＯt、ＺｎxＩｎxＳｉyＯt、ＺｎxＩｎxＳｎyＧｅyＯt、ＺｎxＩｎxＧｅyＳｉyＯt、ＺｎxＩｎxＳｉyＳｎyＯt、ＺｎxＡｌxＳｎyＯt、ＺｎxＡｌxＧｅyＯt、ＺｎxＡｌxＳｉyＯt、ＺｎxＡｌxＳｎyＳｉyＯt、ＺｎxＡｌxＧｅyＳｎyＯt、ＺｎxＡｌxＳｉyＧｅyＯt、ＺｎxＩｎxＡｌxＳｎyＯt、ＺｎxＩｎxＳｎxＧｅyＯt、ＺｎxＩｎxＡｌxＳｎyＯt、ＺｎxＩｎxＡｌxＳｎyＧｅyＯt、ＺｎxＩｎxＡｌxＳｎyＳｎyＯt、ＺｎxＩｎxＡｌxＳｎyＳｉyＯt、ＺｎxＩｎxＧａxＳｎyＯt、ＺｎxＧａxＡｌxＧｅyＯt、ＺｎxＩｎxＧａxＳｉyＯt、ＺｎxＧａxＡｌxＳｎyＧｅyＯt、ＺｎxＧａxＩｎxＡｌxＳｎyＧｅyＯt、ＺｎxＩｎxＧａxＳｎyＳｉyＯt等、
【００７４】
Ｚｎ−３Ｂ−４Ａ−４Ｂの例：
ＺｎxＡｌxＺｒyＳｎyＯt、ＺｎxＩｎxＺｒyＳｎyＯt、ＺｎxＧａxＺｒyＳｎyＯt、ＺｎxＧａxＡｌxＴｉyＺｒyＳｎyＯt、ＺｎxＧａxＩｎxＡｌxＺｒyＨｆyＳｎyＯt、ＺｎxＩｎxＧａxＨｆyＴｉyＳｎyＯt、ＺｎxＩｎxＧａxＨｆyＴｉyＧｅyＯt等。
【００７５】
上記の３Ｂ、４Ａ及び４Ｂの元素は、一つまたは２つ以上含まれていてもよい。ここで、各元素の比率であるｘ、ｙ、ｚ、ｓ、ｔは酸化物が得られる範囲で特に制限はなく、所望の複合酸化物により任意の数となりうるが、通常、０．１〜５の範囲で設定され、それらが得られるように上記一般式（１）〜（８）の各化合物のモル比を調整して組成物とすることができる。これ複合酸化物においては、それらの酸素欠損化合物等が得られるように調製が可能であり、その他組成比も整数比に限らず、各元素の添加量を調製することで任意の組成のものを調製が可能である。
【００７６】
本発明の組成物を用いることで、Ｚｎ、Ｓｎの酸化物(ＺＴＯ)やＡｌ、Ｓｎの酸化物（ＡＴＯ）等の酸化物薄膜の形成が可能である。さらに、本発明のＺｎ３Ｂ、４Ａ及び４Ｂ以外の元素で、１Ａ族元素であるアルカリ金属、２Ａ族元素であるアルカリ土類金属、ランタノイド、アクチノイドなどの希土類、３Ａ、５Ａ、６Ａ，７Ａ族元素、８族元素である貴金属や遷移金属、５Ｂ族元素など、その他の酸化物を形成可能な金属化合物を共存させることで、Ｚｎ〜４Ｂの元素とそれら以外の元素を含む複合酸化物を形成されるような組成物としてもよい。
【００７７】
特に本発明の組成物は、前述のようにして調製された亜鉛を含む化合物として、下記一般式（１）で表される有機亜鉛化合物およびジエチル亜鉛等の有機亜鉛化合物と水との部分加水分解によって得られる生成物を用いることができる。この添加は、組成物を加水分解することで、有機亜鉛化合物および有機亜鉛化合物と水との部分加水分解によって得られる生成物に結合しているアルキル基Ｒ1（ここで、Ｒ1は炭素数１〜７の直鎖または分岐したアルキル基）から主として生成する炭化水素Ｒ1Ｈの同定、定量により確認される。例えば、ジエチル亜鉛の場合、加水分解により生成するガスの主成分はエタンとなる。
【００７８】
なお、この有機亜鉛化合物および有機亜鉛化合物と水との部分加水分解によって得られる生成物に結合しているアルキル基Ｒ1（ここで、Ｒ1は炭素数１〜７の直鎖または分岐したアルキル基）は、共存する３Ｂ族元素化合物の一般式（２）に示されるＲ2、Ｒ3、Ｒ4（Ｒ2、Ｒ3、Ｒ4は独立に、水素、炭素数１〜７の直鎖もしくは分岐したアルキル基）との交換反応によっても生成する場合がある。
【００７９】
上記方法で調製した溶液は、複合酸化物薄膜形成用の塗布用の溶液としてそのまま使用できる。あるいは、適宜希釈または濃縮することもできるが、製造工程を簡素化できるという観点からは、上記方法で調製した溶液が、そのまま酸化複合酸化物形成用の塗布用の溶液として使用できる濃度であることが好ましい。
【００８０】
［複合酸化物薄膜の製造方法］
本発明の複合酸化物薄膜の製造方法について説明する。本発明の複合酸化物薄膜の製造方法は、前記本発明の複合酸化物薄膜形成用組成物を用いる複合酸化物薄膜の製造方法である。この製造方法においては、基板表面に本発明の複合酸化物薄膜形成用組成物を塗布し、次いで、得られた塗布膜を加熱して複合酸化物薄膜を得る。
【００８１】
基板表面への塗布は、ディップコート法、スピンコート法、スプレー熱分解法、インクジェット法、スクリーン印刷法等の慣用手段により実施できる。塗布を例えば、スピンコート法、ディップコート法またはスプレー熱分解法で行う場合には、可視光線に対して８０％以上の平均透過率を有する複合酸化物薄膜を形成することができる。換言すると、可視光線に対して８０％以上の平均透過率を有する複合酸化物薄膜を形成するという観点からは、塗布法は、例えば、スピンコート法、ディップコート法、またはスプレー熱分解法で行うことが好ましい。
【００８２】
組成物の基板表面への塗布は、窒素等の不活性ガス雰囲気下、空気雰囲気下、水蒸気を多く含有した相対湿度が高い空気雰囲気下、酸素等の酸化ガス雰囲気下、水素等の還元ガス雰囲気下、もしくは、それらの混合ガス雰囲気下等のいずれかの雰囲気下、かつ、大気圧または加圧下で実施することができる。
【００８３】
組成物の基板表面への塗布は、窒素等の不活性ガス雰囲気下で実施することが好ましい。塗布成膜雰囲気の圧力は、大気圧または加圧下で実施することができ、減圧下でも行うことができる。また、この不活性ガス雰囲気下においては、微量の酸素や水分が酸化物の形成に必要な酸素源として利用される場合があり、不活性ガス薄膜の膜質に影響のない範囲で、酸素または水分等の酸素を含むガス成分が含まれていても差し支えない。
【００８４】
スピンコート法、ディップコート法においては、不活性ガス雰囲気下で形成しても良く、さらには、不活性ガスと水蒸気を混合させることにより相対湿度２〜１５％にした雰囲気下で行っても良い。
【００８５】
スプレー熱分解法は、基板を加熱しながらできる方法であり、そのため、塗布と並行して溶媒を乾燥させることができ、条件によっては、溶媒乾燥のための加熱が不要である場合もある。さらに、条件によっては、乾燥に加えて、本発明の組成物の複合酸化物への反応も少なくとも一部、進行する場合もある。そのため、後工程である、所定の温度での加熱による複合酸化物薄膜形成をより容易に行える場合もある。基板の加熱温度は、例えば、５０〜５５０℃の範囲であることができる。
【００８６】
図1に、スプレー熱分解法で用いることができるスプレー製膜装置を示す。図中、１は塗布液を充填したスプレーボトル、２は基板ホルダ、３スプレーノズル、４はコンプレッサ、５は基板、６は水蒸気導入用チューブを示す。スプレー塗布は、基板を基板ホルダ２に設置し、必要によりヒーターを用いて所定の温度まで加熱し、その後、所定の雰囲気中で、基板の上方に配置したスプレーノズル３から圧縮した不活性ガスと塗布液を同時供給し、塗布液を霧化、噴霧させることにより基板上に複合酸化物薄膜を形成することができる。複合酸化物薄膜は、スプレー塗布することで、追加の加熱等することなしに形成される。
【００８７】
塗布液のスプレー塗布は、塗布液をスプレーノズルより液滴の大きさが１〜１５μｍの範囲になるように吐出し、かつスプレーノズルと基板との距離を５０ｃｍ以内として行うことが、良好な膜特性を有する複合酸化物薄膜を製造することができるという観点から好ましい。
【００８８】
基板への付着性、溶媒の蒸発の容易性等を考慮すると、スプレーノズルより吐出される液滴の大きさについては、全ての液滴の大きさが１〜３０μｍの範囲にあることが好ましい。液滴の大きさは、より好ましくは３〜２０μｍの範囲にある。
【００８９】
スプレーノズルから基板に到達するまでに溶媒が幾分蒸発し液滴の大きさが減少すること等を考慮すると、スプレーノズルと基板との距離は５０ｃｍ以内であることが好ましい。スプレーノズルと基板との距離は、複合酸化物薄膜の形成が良好にできるという観点から、好ましくは２〜４０ｃｍの範囲である。
【００９０】
スプレー熱分解法においては、不活性ガス雰囲気下で水蒸気導入用チューブ６から水蒸気を導入して組成物の分解を促進させることが、良好な膜特性を有する複合酸化物薄膜を形成するという観点から好ましい。例えば、水蒸気の導入量は、供給された前記組成物中の亜鉛、３Ｂ族元素、４Ａ族元素及び４Ｂ族元素の合計量に対するモル比で０．０５〜５であることが好ましく、透明度の高い複合酸化物薄膜を得るという観点から、０．１〜３であることがさらに好ましい。
【００９１】
水蒸気の導入方法は、あらゆる慣用の方法に従って複合酸化物薄膜製造装置に導入することができる。水蒸気と組成物は加熱された基板付近で反応することが好ましく、例えば、水を不活性ガスでバブリングすることにより作製された水蒸気を含有する不活性ガスを加熱された基板付近に管で導入することが挙げられる。
【００９２】
基板表面へ塗布液を塗布した後、必要により基板を所定の温度とし、溶媒を乾燥した後、所定の温度で加熱することにより複合酸化物薄膜を形成させる。
【００９３】
溶媒を乾燥する温度は、例えば、２０〜２００℃の範囲であることができ、共存する有機溶媒の種類に応じて適時設定することができる。溶媒乾燥後の複合酸化物形成の為の加熱温度は、例えば、５０〜５５０℃の範囲であり、好ましくは５０〜５００℃の範囲である。溶媒乾燥温度とその後の複合酸化物形成の為の加熱温度を同一にし、溶媒乾燥と複合酸化物形成を同時に行うことも可能である。
【００９４】
必要に応じて、さらに、酸素等の酸化ガス雰囲気下、水素等の還元ガス雰囲気下、水素、アルゴン、酸素等のプラズマ雰囲気下で、上記加熱を行うことにより酸化亜鉛の形成を促進、または、結晶性を向上させることも可能である。複合酸化物薄膜の膜厚には特に制限はないが、実用的には０．０５〜２μmの範囲であることが好ましい。上記製造方法によれば、スプレー熱分解法以外の場合、上記塗布（乾燥）加熱を１回以上繰り返すことで、上記範囲の膜厚の薄膜を適宜製造することができる。
【００９５】
上記製造方法により形成される複合酸化物薄膜は、塗布方法及びその後の乾燥条件や加熱条件により変化する。体積抵抗率は単位体積当りの抵抗であり、表面抵抗と膜厚を掛けることにより求められる。表面抵抗は例えば四探針法により、膜厚は例えばＳＥＭ測定、触針式段差膜厚計等により測定される。体積抵抗率は、スプレー塗布時もしくは塗布後の加熱による複合酸化物の生成の程度により変化（増大）するので、薄膜の体積抵抗率が所望の抵抗値となるよう考慮して、スプレー塗布時もしくは塗布後の加熱条件（温度及び時間）を設定することが好ましい。
【００９６】
上記製造方法により形成される複合酸化物薄膜は、好ましくは可視光線に対して８０％以上の平均透過率を有するものであり、より好ましくは可視光線に対して８５％以上の平均透過率を有する。「可視光線に対する平均透過率」とは、以下のように定義され、かつ測定される。可視光線に対する平均透過率とは、３８０〜７８０ｎｍの範囲の光線の透過率の平均を云い、紫外可視分光光度計により測定される。尚、可視光線に対する平均透過率は、５５０ｎｍの可視光の透過率を提示することによっても表現できる。可視光線に対する透過率は、スプレー塗布時もしくは塗布後の加熱による酸化亜鉛の生成の程度により変化（増大）するので、薄膜の可視光線に対する透過率が８０％以上になるよう考慮してスプレー塗布時もしくは塗布後の加熱条件（温度及び時間）を設定することが好ましい。
【００９７】
基板として用いられるのは、例えば、アルカリガラス、無アルカリガラス、透明基材フィルムであることができ、透明基材フィルムはプラスチックフィルムであることができる。但し、これら例示の材料に限定される意図ではない。
【００９８】
［複合酸化物薄膜の用途］
上記方法により作製した複合酸化物薄膜は、優れた透明性と移動度を有することから、帯電防止膜、紫外線カット膜、透明導電膜等として使用できる。帯電防止膜は、例えば、固体電界コンデンザ、化学増幅系レジスト、窓ガラス等の建材等の分野に利用できる。紫外線カット膜は、例えば、画像表示装置の前面フィルター、ドライブレコーダー等の撮像装置、高圧放電ランプ等の照明器具、時計用カバーガラス、窓ガラス等の建材等の分野に利用できる。さらに、透明導電膜は、例えば、ＦＰＤ、抵抗膜式タッチパネルおよび静電容量式タッチパネル、薄膜シリコン太陽電池および化合物（ＣｄＴｅ、ＣＩＳ）系薄膜太陽電池、色素増感太陽電池、有機系薄膜太陽電池等の分野に利用できる。
【００９９】
特に、ＺＴＯやＡＴＯ等の複合酸化物はそれらからなる酸化物半導体膜として、Ｉｎ、ＧａおよびＺｎの酸化物(ＩＧＺＯ)からなる酸化物半導体膜とともにアモルファスＳｉ膜よりも移動度が大きいことを特徴として液晶表示装置、薄膜エレクトロルミネッセンス表示装置などのスイッチング素子(薄膜トランジスタ)などへの分野への利用が可能である。この薄膜トランジスタ（ＴＦＴ）等の電界効果型トランジスタは、半導体メモリ集積回路の単位電子素子、高周波信号増幅素子、液晶駆動用素子等として広く用いられており、現在、最も多く実用されている電子デバイスである。但し、これらの分野に限定される意図ではない。
【実施例】
【０１００】
以下に本発明を実施例によってさらに詳細に説明するが、これらの実施例は本発明を限定するものではない。全ての有機亜鉛化合物からの部分加水分解物を含む生成物の調製およびそれを用いた成膜は水分を制御した窒素ガス雰囲気下で行い、溶媒は全て脱水および脱気して使用した。【０１０１】
［実施例１］
テトラｔｅｒｔ−ブトキシ錫０．６６ｇが溶解した１，２−ジエトキシエタン溶液６．６ｇおよびジエチル亜鉛０．２gが溶解した１，２−ジエトキシエタン溶液２．０ｇを室温で混合し、複合酸化物としてＺＴＯが得られるように組成物を調製した。本組成物の各元素のモル比はＺｎ：Ｓｎ＝１：１である。この組成物は、おおよその存在比から、ＺＴＯとして、ＺｎＳｎＯx（ｘは成膜条件により異なる任意の数）の成膜を意図したものである。【０１０２】
［実施例２］
テトラｔｅｒｔ−ブトキシ錫０．５３ｇが溶解した１，２−ジエトキシエタン溶液５．３ｇおよびジエチル亜鉛と水とをＯ／Ｚｎ＝０．６（モル比）で加水分解して得た生成物の１，２−ジエトキシエタン溶液（Ｚｎ＝４．２４ｗｔ％）２．０ｇを室温で混合し、複合酸化物としてＺＴＯが得られるように組成物を調製した。本組成物の各元素のモル比はＺｎ：Ｓｎ＝である。この組成物は、おおよその存在比から、ＺＴＯとして、ＺｎＳｎＯx（ｘは成膜条件により異なる任意の数）の成膜を意図したものである。【０１０３】
［実施例３］
テトラｔｅｒｔ−ブトキシ錫０．７２ｇが溶解した１，２−ジエトキシエタン溶液７．２ｇおよびトリエチルアルミニウム０．２gが溶解した１，２−ジエトキシエタン溶液２．０ｇを室温で混合し、複合酸化物としてＡＴＯが得られるように組成物を調製した。本組成物の各元素のモル比はＡｌ：Ｓｎ＝１：１である。この組成物は、おおよその存在比から、ＡＴＯとして、ＡｌＳｎＯx（ｘは成膜条件により異なる任意の数）の成膜を意図したものである。【０１０４】
［実施例４］
テトラｔｅｒｔ−ブトキシ錫０．６６ｇが溶解した１，２−ジエトキシエタン溶液６．６ｇ、トリエチルアルミニウム０．００９２ｇが溶解した１，２−ジエトキシエタン溶液０．０９２ｇおよびジエチル亜鉛０．２gが溶解した１，２−ジエトキシエタン溶液２．０ｇを室温で混合し、複合酸化物としてＺＴＡＯが得られるように組成物を調製した。本組成物の各元素のモル比はＺｎ：Ｓｎ：Ａｌ＝１：１：０．１である。この組成物は、おおよその存在比から、ＺＴＡＯとして、Ｚｎ10Ｓｎ10ＡｌＯx（ｘは成膜条件により異なる任意の数）の成膜を意図したものである。【０１０５】
［実施例５］
テトラｔｅｒｔ−ブトキシ錫０．６６ｇが溶解した１，２−ジエトキシエタン溶液６．６ｇ、トリエチルガリウム０．０２５ｇが溶解した１，２−ジエトキシエタン溶液０．２５ｇおよびジエチル亜鉛０．２gが溶解した１，２−ジエトキシエタン溶液２．０ｇを室温で混合し、複合酸化物としてＺＴＧＯが得られるように組成物を調製した。本組成物の各元素のモル比はＺｎ：Ｓｎ：Ｇａ＝１：１：０．１である。この組成物は、おおよその整数比から、ＺＴＧＯとして、Ｚｎ10Ｓｎ10ＧａＯx（ｘは成膜条件により異なる任意の数）の成膜を意図したものである。【０１０６】
［実施例６］
テトラｔｅｒｔ−ブトキシ錫０．６６ｇが溶解した１，２−ジエトキシエタン溶液６．６ｇ、トリメチルインジウム０．０２６ｇが溶解した１，２−ジエトキシエタン溶液０．２６ｇおよびジエチル亜鉛０．２gが溶解した１，２−ジエトキシエタン溶液２．０ｇを室温で混合し、複合酸化物としてＺＴＩＯが得られるように組成物を調製した。本組成物の各元素のモル比はＺｎ：Ｓｎ：Ｉｎ＝１：１：０．１である。この組成物は、おおよその存在比から、ＺＴＩＯとして、Ｚｎ10Ｓｎ10ＩｎＯx（ｘは成膜条件により異なる任意の数）の成膜を意図したものである。【０１０７】
［実施例７］
テトラｔｅｒｔ-ブトキシ錫０．６６ｇが溶解した１，２−ジエトキシエタン溶液６．６ｇ、テトラｔｅｒｔ-ブトキシジルコニウム０．０６２ｇが溶解した１，２−ジエトキシエタン溶液０．６２ｇおよびジエチル亜鉛０．２gが溶解した１，２−ジエトキシエタン溶液２．０ｇを室温で混合し、複合酸化物としてＺＴＺｒＯが得られるように組成物を調製した。本組成物の各元素のモル比はＺｎ：Ｓｎ：Ｚｒ＝１：１：０．１である。この組成物は、おおよその存在比から、ＺＴＺｒＯとして、Ｚｎ10Ｓｎ10ＺｒＯx（ｘは成膜条件により異なる任意の数）の成膜を意図したものである。【０１０８】
［実施例８］
テトラｔｅｒｔ−ブトキシ錫０．５３ｇが溶解した１，２−ジエトキシエタン溶液５．３ｇ、トリエチルアルミニウム０．００７４ｇが溶解した１，２−ジエトキシエタン溶液０．１５ｇおよびジエチル亜鉛と水とをＯ／Ｚｎ＝０．６（モル比）で加水分解して得た生成物の１，２−ジエトキシエタン溶液（Ｚｎ＝４．２４ｗｔ％）２．０ｇを室温で混合し、複合酸化物としてＺＴＡＯが得られるように組成物を調製した。本組成物の各元素のモル比はＺｎ：Ｓｎ：Ａｌ＝１：１：０．１である。この組成物は、おおよその存在比から、ＺＴＡＯとして、Ｚｎ10Ｓｎ10ＡｌＯx（ｘは成膜条件により異なる任意の数）の成膜を意図したものである。【０１０９】
［実施例９］
テトラｔｅｒｔ−ブトキシ錫０．５３ｇが溶解した１，２−ジエトキシエタン溶液５．３ｇ、トリエチルガリウム０．０２０ｇが溶解した１，２−ジエトキシエタン溶液０．２０ｇおよびジエチル亜鉛と水とをＯ／Ｚｎ＝０．６（モル比）で加水分解して得た生成物の１，２−ジエトキシエタン溶液（Ｚｎ＝４．２４ｗｔ％）２．０ｇを室温で混合し、複合酸化物としてＺＴＧＯが得られるように組成物を調製した。本組成物の各元素のモル比はＺｎ：Ｓｎ：Ａｌ＝１：１：０．１である。この組成物は、おおよその存在比から、ＺＴＧＯとして、Ｚｎ10Ｓｎ10ＧａＯx（ｘは成膜条件により異なる任意の数）の成膜を意図したものである。【０１１０】
［実施例１０］
テトラｔｅｒｔ−ブトキシ錫０．５３ｇが溶解した１，２−ジエトキシエタン溶液５．３ｇ、トリメチルインジウム０．０６２ｇが溶解した１，２−ジエトキシエタン溶液０．６２ｇおよびジエチル亜鉛と水とをＯ／Ｚｎ＝０．６（モル比）で加水分解して得た生成物の１，２−ジエトキシエタン溶液（Ｚｎ＝４．２４ｗｔ％）２．０ｇを室温で混合し、複合酸化物としてＺＴＩＯが得られるように組成物を調製した。本組成物の各元素のモル比はＺｎ：Ｓｎ：Ｉｎ＝１：１：０．１である。この組成物は、おおよその存在比から、ＺＴＩＯとして、Ｚｎ10Ｓｎ10ＩｎＯx（ｘは成膜条件により異なる任意の数）の成膜を意図したものである。【０１１１】
［実施例１１］
テトラｔｅｒｔ−ブトキシ錫０．５３ｇが溶解した１，２−ジエトキシエタン溶液５．３ｇ、テトラｔｅｒｔ-ブトキシジルコニウム０．０５０ｇが溶解した１，２−ジエトキシエタン溶液０．５０ｇおよびジエチル亜鉛と水とをＯ／Ｚｎ＝０．６（モル比）で加水分解して得た生成物の１，２−ジエトキシエタン溶液（Ｚｎ＝４．２４ｗｔ％）２．０ｇを室温で混合し、複合酸化物としてＺＴＺｒＯが得られるように組成物を調製した。本組成物の各元素のモル比はＺｎ：Ｓｎ：Ｚｒ＝１：１：０．１である。この組成物は、おおよその存在比から、ＺＴＺｒＯとして、Ｚｎ10Ｓｎ10ＺｒＯx（ｘは成膜条件により異なる任意の数）の成膜を意図したものである。【０１１２】
［実施例１２］
テトラｔｅｒｔ−ブトキシ錫０．７２ｇが溶解した１，２−ジエトキシエタン溶液７．２ｇ、ジエチル亜鉛０．０２２gが溶解した１，２−ジエトキエタン溶液０．２７ｇおよびトリエチルアルミニウム０．２gが溶解した１，２−ジエトキシエタン溶液２．０ｇを室温で混合し、複合酸化物としてＡＴＺＯが得られるように組成物を調製した。本組成物の各元素のモル比はＡｌ：Ｓｎ：Ｚｎ＝１：１：０．１である。この組成物は、おおよその存在比から、ＡＴＺＯとして、Ａｌ10Ｓｎ10ＺｎＯx（ｘは成膜条件により異なる任意の数）の成膜を意図したものである。【０１１３】
［実施例１３］
テトラｔｅｒｔ−ブトキシ錫０．７２ｇが溶解した１，２−ジエトキシエタン溶液７．２ｇ、トリエチルガリウム０．０２７gが溶解した１，２−ジエトキエタン溶液０．２７ｇおよびトリエチルアルミニウム０．２gが溶解した１，２−ジエトキシエタン溶液２．０ｇを室温で混合し、複合酸化物としてＡＴＧＯが得られるように組成物を調製した。本組成物の各元素のモル比はＡｌ：Ｓｎ：Ｇａ＝１：１：０．１である。この組成物は、おおよその存在比から、ＡＴＧＯとして、Ａｌ10Ｓｎ10ＧａＯx（ｘは成膜条件により異なる任意の数）の成膜を意図したものである。【０１１４】
［実施例１４］
テトラｔｅｒｔ−ブトキシ錫０．７２ｇが溶解した１，２−ジエトキシエタン溶液７．２ｇ、トリメチルインジウム０．０２８gが溶解した１，２−ジエトキエタン溶液０．２８ｇおよびトリエチルアルミニウム０．２gが溶解した１，２−ジエトキシエタン溶液２．０ｇを室温で混合し、複合酸化物としてＡＴＩＯが得られるように組成物を調製した。本組成物の各元素のモル比はＡｌ：Ｓｎ：Ｉｎ＝１：１：０．１である。この組成物は、おおよその存在比から、ＡＴＩＯとして、Ａｌ10Ｓｎ10ＩｎＯx（ｘは成膜条件により異なる任意の数）の成膜を意図したものである。【０１１５】
［実施例１５］
テトラｔｅｒｔ−ブトキシ錫０．７２ｇが溶解した１，２−ジエトキシエタン溶液７．２ｇ、テトラｔｅｒｔ-ブトキシジルコニウム０．０６７ｇが溶解した１，２−ジエトキシエタン溶液０．６７ｇおよびトリエチルアルミニウム０．２gが溶解した１，２−ジエトキシエタン溶液２．０ｇを室温で混合し、複合酸化物としてＡＴＺｒＯが得られるように組成物を調製した。本組成物の各元素のモル比はＡｌ：Ｓｎ：Ｚｒ＝１：１：０．１である。この組成物は、おおよその存在比から、ＡＴＺｒＯとして、Ａｌ10Ｓｎ10ＺｒＯx（ｘは成膜条件により異なる任意の数）の成膜を意図したものである。【０１１６】
[実施例１６]
実施例１で得たＺｎＳｎＯx（ｘは成膜条件により異なる任意の数）の成膜を意図した組成物の透明清澄な溶液部分（０．２μｍＰＴＦＥ製フィルターでろ過）を塗布液として、塗布成膜に使用した。この生成物含有塗布液を窒素雰囲気下でスピンコート法により１８ｍｍ角のＥＡＧＬＥ  ＸＧ(R)（コーニング社製）ガラス基板表面上に室温で塗布した。
その後、基板を１５０℃で５分加熱することで溶媒を乾燥させ、さらに２００℃、５分加熱した。成膜した薄膜は空気中に取り出した。
得られた薄膜は透明であり、透過率は５５０ｎｍにおいて９３％であった。また、本薄膜をＦＴ−ＩＲで分析を行い、原料由来のｔｅｒｔ−ブトキシ基やエチル基などＣＨの各振動に帰属されるピークの消失を確認した。さらに、ＸＲＤで本薄膜を分析し、結晶性のピークが存在しないことを確認した。【０１１７】
［実施例１７］
実施例１６と同様の操作を３回繰り返した。成膜した薄膜は空気中に取り出した。得られた薄膜は透明であり、透過率は５５０ｎｍにおいて８９％であった。また、本薄膜をＦＴ−ＩＲで分析を行い、原料由来のｔｅｒｔ−ブトキシ基やエチル基などＣＨの各振動に帰属されるピークの消失を確認した。【０１１８】
［実施例１８］
実施例１６と同様の操作を５回繰り返した。成膜した薄膜は空気中に取り出した。得られた薄膜は透明であり、透過率は５５０ｎｍにおいて８５％であった。【０１１９】
［実施例１９〜３２］
実施例２〜１５で得られた組成物を塗布液として用いて、実施例１６と同様にして塗布成膜を１回行い、複合酸化物薄膜を形成した。各組成物は、透明清澄な溶液部分を使用するか、または、実施例１と同様に０．２μｍＰＴＦＥ製フィルターでろ過して使用した。成膜した薄膜は空気中に取り出した。得られた薄膜の外観と透過率を表１に示す。【０１２０】
【表１】
2013161735.tif 000010
【０１２１】
［実施例３３〜４６］
実施例２〜１５で得られた組成物を塗布液として用いて、実施例１７と同様にして塗布成膜を３回行い、複合酸化物薄膜を形成した。成膜した薄膜は空気中に取り出した。得られた薄膜の外観と透過率を表２に示す。【０１２２】
【表２】
2013161735.tif 000011
【０１２３】
［実施例４７〜６０］
実施例２〜１５で得られた組成物を塗布液として用いて、実施例１８と同様にして塗布成膜を５回行い、複合酸化物薄膜を形成した。成膜した薄膜は空気中に取り出した。得られた薄膜の外観と透過率を表３に示す。【０１２４】
【表３】
2013161735.tif 000012
【０１２５】
［実施例６１〜７２］
前記実施例で得た組成物を塗布液として用いて製膜し、実施例４７〜６０で得られた複合酸化物薄膜を窒素雰囲気下において、３００℃で５分、４００℃で５分、５００℃で５分の各条件下において順に熱処理を行った。加熱後の薄膜は空気中に取り出した。得られた薄膜の透過率を表４、５および６に示す。【０１２６】
【表４】
2013161735.tif 000013
【０１２７】
【表５】
2013161735.tif 000014
【０１２８】
【表６】
2013161735.tif 000015
【０１２９】
[実施例９５]
実施例２で得た各生成物含有塗布液の透明清澄な溶液部分を、塗布成膜に使用した。この生成物含有塗布液を窒素雰囲気下でスピンコート法により１８ｍｍ角の石英ガラス基板表面上に室温で塗布した。その後、基板を１５０℃で５分加熱することで溶媒を乾燥させた。本成膜では、溶媒の乾燥温度・時間内で焼成も同時に行った。本操作を繰り返して計３回塗布を繰り返して薄膜を製膜した。成膜した薄膜は空気中に取り出した。
得られた薄膜は透明であり、透過率は５５０ｎｍにおいて９４％であった。また、本薄膜をＦＴ−ＩＲで分析を行い、原料由来のｔｅｒｔ−ブトキシ基やエチル基などＣＨの各振動に帰属されるピークの消失を確認した。【０１３０】
[実施例９６〜９９]
実施例８、９、１０および１１で得た塗布液を用いて、実施例９５と同様の成膜および物性評価を行った。得られた薄膜性状および物性について表７に示す。【０１３１】
【表７】
2013161735.tif 000016
【０１３２】
［実施例１００］
実施例９８で得られた薄膜を、ＲＴＡ（Ｒａｐｉｄ  Ｔｈｅｒｍａｌ  Ａｎｎｅａｌｉｎｇ：急速熱アニール処理）装置を用い、空気雰囲気下で、熱処理前、２００℃、４００℃、６００℃および８００℃の各温度で３０分熱処理を行い、各温度での酸化物の構造の変化をＸＲＤで確認した。熱処理前、前述の熱処理条件においては、結晶性のピークは観測されず、２θ＝２６〜４０°にブロードなアモルファスと考えられるピークを確認した。さらに、８００℃の１時間の熱処理を行うことで、２θ＝２６°、３２°、３４°および５２°付近に亜鉛および錫の酸化物に相当する結晶性のピークを確認した。【０１３３】
［実施例１０１］
実施例９９で得られた薄膜を、ＲＴＡ（Ｒａｐｉｄ  Ｔｈｅｒｍａｌ  Ａｎｎｅａｌｉｎｇ：急速熱アニール処理）装置を用い、空気雰囲気下で、熱処理前、２００℃、４００℃、６００℃および８００℃の各温度で３０分熱処理を行い、各温度での酸化物の構造の変化をＸＲＤで確認した。熱処理前、前述の熱処理条件においては、結晶性のピークは観測されず、２θ＝２６〜４０°にブロードなアモルファスと考えられるピークを確認した。さらに、８００℃の熱処理において、を２θ＝２６°、３２°、３４°および５２°付近に亜鉛および錫の酸化物に相当する結晶性のピークを確認した。【０１３４】
［比較例１］
実施例１において、テトラｔｅｒｔ−ブトキシ錫の代わりにビスアセチルアセトナト錫、ジエチル亜鉛の代わりに酢酸亜鉛を用い、溶媒として２−メトキシエタノール、助剤としてエタノールアミンを用いて、同様の組成の塗布液を調製した。【０１３５】
得られた塗布液を、実施例１８と同様に２００℃で成膜を実施して薄膜を得た。５５０ｎｍの可視光透過率は６０％であり、透過度が低い薄膜しか得られなかった。【０１３６】
［比較例２］
実施例３において、テトラｔｅｒｔ−ブトキシ錫の代わりに塩化錫およびトリエチルアルミニウムの代わりに酢酸アルミニウムを用い、溶媒として２−メトキシエタノール、助剤としてエタノールアミンを用いて、同様の組成の塗布液を調製した。【０１３７】
得られた塗布液を、実施例１８と同様に２００℃で成膜を実施して薄膜を得た。５５０ｎｍの可視光透過率は６５％であり、透過度が低い薄膜しか得られなかった。
【産業上の利用可能性】
【０１３８】
本発明は、亜鉛、３Ｂ族元素、４Ａ族元素および／または４Ｂ族元素の酸化物を含む複合酸化物薄膜の製造分野に有用である。
【符号の説明】
【０１３９】
１・・・スプレーボトル、
２・・・基板ホルダ（ヒーター付）、
３・・・スプレーノズル、
４・・・コンプレッサ−、
５・・・無アルカリガラス基板、
６・・・水蒸気導入用チューブ
【図１】
2013161735.tif 000019
【手続補正書】
【提出日】平成26年2月20日(2014.2.20)
【手続補正１】
【補正対象書類名】特許請求の範囲
【補正対象項目名】全文
【補正方法】変更
【補正の内容】
【特許請求の範囲】
【請求項１】
亜鉛元素、並びに３Ｂ族元素、４Ａ族元素および４Ｂ族元素から成る群から選ばれる少なくとも１種の元素を含む複合酸化物塗布製造用組成物であって、
（ｉ）亜鉛元素を含む化合物および該化合物の水による部分加水分解物の少なくとも１種、
（ｉｉ）３Ｂ族元素を含む化合物および該化合物の水による部分加水分解物、４Ａ族元素を含む化合物および該化合物の水による部分加水分解物、および４Ｂ族元素を含む化合物および該化合物の水による部分加水分解物から成る群から選ばれる少なくとも１種、並びに
（ｉｉｉ）有機溶媒を含有し、
但し、前記４Ｂ族元素はＳｉ、ＧｅおよびＳｎである、前記組成物。
【請求項２】
前記亜鉛元素を含む化合物が、下記一般式（１）で表される有機亜鉛化合物である、請求項１に記載の組成物。
2013161735.tif 000020
（式中、Ｒ１は炭素数１〜７の直鎖または分岐したアルキル基である。）
【請求項３】
前記有機亜鉛化合物の水による部分加水分解物は、一般式（１）で表される有機亜鉛化合物と水をモル比が０．０５〜０．８の範囲になるよう混合して、少なくとも前記有機亜鉛化合物を部分的に加水分解して得られる生成物である、請求項２に記載の組成物。
【請求項４】
前記３Ｂ族元素を含む化合物が、下式一般式（２）で表される３Ｂ族元素化合物である、請求項１〜３のいずれか１項に記載の組成物。
2013161735.tif 000021
（式中、Ｍは３Ｂ族元素であり、Ｒ２、Ｒ３、Ｒ４は独立に、水素、炭素数１〜７の直鎖もしくは分岐したアルキル基であり、Ｌは窒素、酸素、またはリンを含有した配位性有機化合物であり、ｎは０〜９の整数である。）
【請求項５】
前記３Ｂ族元素化合物の水による部分加水分解物は、一般式（２）で表される３Ｂ族元素化合物と水をモル比が０．０５〜０．８の範囲になるよう混合して、少なくとも前記３Ｂ族元素化合物を部分的に加水分解して得られる生成物である、請求項４に記載の組成物。
【請求項６】
前記４Ａ族元素を含む化合物および４Ｂ族元素を含む化合物が、下記一般式（３）または（４）で表される４Ａ族元素化合物および４Ｂ族元素化合物である請求項１〜５のいずれか１項に記載の組成物。
2013161735.tif 000022
（式中、Ｍは４Ａ族元素または４Ｂ族元素であり、Ｒ５、Ｒ６、Ｒ７、Ｒ８は独立に、水素、炭素数１〜７の直鎖もしくは分岐したアルキル基、炭素数１〜７の直鎖もしくは分岐したアルコキシル基、アシルオキシ基、アセチルアセトナート基、アミド基であり、Ｌは窒素、酸素、またはリンを含有した配位性有機化合物であり、ｎは０〜９の整数である。）
2013161735.tif 000023
（式中、Ｍは４Ａ族元素または４Ｂ族元素であり、Ｘは、ハロゲン原子、硝酸根（ＮＯ３−）または硫酸根（ＳＯ４２−）であり、Ｘがハロゲン原子または硝酸根の場合、ｃは１、ｄは２〜４、Ｘが硫酸根の場合、ｃは１、ｄは１または２、ａは０〜９の整数である。）
【請求項７】
前記４Ａ族元素化合物および４Ｂ族元素化合物の水による部分加水分解物は、一般式（３）または（４）で表される化合物と水をモル比が０．０５〜０．８の範囲になるよう混合して、少なくとも前記４Ａ族元素化合物および４Ｂ族元素化合物を部分的に加水分解して得られる生成物である、請求項６に記載の組成物。
【請求項８】
前記４Ａ族元素を含む化合物および４Ｂ族元素を含む化合物から成る群から選ばれる少なくとも１種の化合物の水による部分加水分解物、並びに亜鉛元素を含む化合物および３Ｂ族元素を含む化合物から成る群から選ばれる少なくとも１種の化合物の水による部分加水分解物は、
前記４Ａ族元素を含む化合物および４Ｂ族元素を含む化合物から成る群から選ばれる少なくとも１種の化合物並びに亜鉛元素を含む化合物および３Ｂ族元素を含む化合物から成る群から選ばれる少なくとも１種の化合物に、水を前記化合物の合計に対するモル比が０．０５〜０．８の範囲になるよう添加して、前記化合物を部分的に加水分解して得られる生成物である、請求項１〜７のいずれか１項に記載の組成物。
【請求項９】
有機溶媒をさらに含有する請求項１〜８のいずれか１項に記載の組成物。
【請求項１０】
前記有機溶媒が、電子供与性溶媒、炭化水素溶媒およびそれらの混合物のうち少なくとも一つを含む請求項９に記載の組成物。
【請求項１１】
前記有機溶媒の沸点が２３０℃以下である請求項９または１０に記載の組成物。
【請求項１２】
前記電子供与性溶媒は、１，２−ジエトキシエタン、テトラヒドロフラン、ジイソプロピルエーテル、ジオキサン、炭化水素溶媒としてヘキサン、ヘプタン、オクタン、トルエン、キシレン、及びシクロヘキサンから成る群から選ばれる少なくとも１種を含む請求項１０に記載の組成物。
【請求項１３】
前記有機亜鉛化合物がジエチル亜鉛である請求項２〜１２のいずれか１項に記載の組成物。
【請求項１４】
前記一般式（２）の３Ｂ族元素化合物がトリメチルインジウム、トリエチルインジウム、トリメチルガリウム、トリエチルガリウム、トリメチルアルミニウム、トリエチルアルミニウム、トリオクチルアルミニウム、トリメチルボラン、及びトリエチルボランから成る群から選ばれる少なくとも１種を含む請求項４〜１３のいずれか１項に記載の組成物。
【請求項１５】
前記３Ｂ族元素がＡｌ、ＧａおよびＩｎであり、
前記４Ａ族元素がＴｉ、ＺｒおよびＨｆである、
請求項１〜１４のいずれか１項に記載の組成物。
【請求項１６】
亜鉛元素および３Ｂ族元素から成る群から選ばれる少なくとも１種の元素、並びに４Ａ族元素および４Ｂ族元素から成る群から選ばれる少なくとも１種の元素を含む複合酸化物製造用組成物であって、但し、前記４Ｂ族元素はＳｉ、ＧｅおよびＳｎであり、
亜鉛元素を含む化合物および３Ｂ族元素を含む化合物から成る群から選ばれる少なくとも１種の化合物、前記化合物の水による部分加水分解物または前記化合物および前記部分加水分解物、並びに４Ａ族元素を含む化合物および４Ｂ族元素を含む化合物から成る群から選ばれる少なくとも１種の化合物、前記化合物の水による部分加水分解物または前記化合物および前記部分加水分解物を含有する前記組成物を、不活性ガス雰囲気下、基板表面に塗布し、次いで、得られた塗布膜を加熱する操作を少なくとも１回行うことを含む、可視光線に対して８０％以上の平均透過率を有する複合酸化物薄膜の製造方法。
【請求項１７】
前記不活性ガス雰囲気が水蒸気を含有する、請求項１６に記載の製造方法。
【請求項１８】
水蒸気を含有する不活性ガス雰囲気は、相対湿度２〜１５％の範囲である請求項１７に記載の製造方法。
【請求項１９】
請求項１記載の複合酸化物製造用組成物を、水蒸気を含有する不活性ガス雰囲気下、加熱された基板表面にスプレー塗布することを含む、可視光線に対して８０％以上の平均透過率を有する複合酸化物薄膜の製造方法。
【請求項２０】
水蒸気を含有する不活性ガス雰囲気は、大気圧または加圧下で、基板表面付近に水蒸気を供給することで形成する、請求項１９に記載の複合酸化物薄膜の製造方法。
【請求項２１】
基板表面の加熱温度が４００℃以下である請求項１９に記載の複合酸化物薄膜の製造方法。
【請求項２２】
前記水蒸気の供給量は、供給された前記組成物中の亜鉛に対する水のモル比が０．１〜５の範囲になるように行う請求項２０または２１に記載の複合酸化物薄膜の製造方法。
【請求項２３】
請求項１６〜２２のいずれか１項に記載の製造方法を用いて製造した複合酸化物薄膜からなる酸化物半導体膜。
【国際調査報告】
2013161735.tif 000024
2013161735.tif 000025
2013161735.tif 000026
2013161735.tif 000027
2013161735.tif 000028
2013161735.tif 000029
2013161735.tif 000030